(57)【要約】  表面に他物質層２１０が形成された半導体ウエハ２００を、前記他物質層２１０を除去し再生するウエハ再生方法であって、前記他物質層２１０を物理的に除去する物理的除去ステップと、前記物理的除去ステップにより他物質層２１０が除去された面に膜２２０を形成する膜形成ステップと、前記膜形成ステップにより形成された膜２２０と共に半導体ウエハ２００をプラズマによりエッチングするドライエッチングステップとを含む。
2009031270.tif 000002
【特許請求の範囲】
【請求項１】
半導体ウエハの表面に形成された他物質層および／あるいは少なくとも一部の不具合層を除去し、前記半導体ウエハを再生するウエハ再生方法であって、
前記他物質層および／あるいは少なくとも一部の不具合層を前記半導体ウエハから物理的に除去する物理的除去ステップと、
前記物理的除去ステップにより他物質層および／あるいは少なくとも一部の不具合層が除去された半導体ウエハの面に膜を形成する膜形成ステップと、
前記膜形成ステップにより形成された前記膜と共にその膜が形成されている側の面の半導体ウエハの表面をプラズマによりエッチングするドライエッチングステップと
を含むウエハ再生方法。
【請求項２】
前記膜形成ステップより前に、他物質層および／あるいは少なくとも一部の不具合層が除去された半導体ウエハの面をプラズマにより直接エッチングする事前ドライエッチングステップを含む請求項１に記載のウエハ再生方法。
【請求項３】
半導体ウエハの面に形成された他物質層および／あるいは少なくとも一部の不具合層を除去し、前記半導体ウエハを再生するウエハ再生方法であって、
前記他物質層および／あるいは少なくとも一部の不具合層を前記半導体ウエハからウエットエッチングにより除去する化学的除去ステップと、
前記化学的除去ステップにより他物質層および／あるいは少なくとも一部の不具合層が除去された半導体ウエハの面の少なくとも片側の面に膜を形成する膜形成ステップと、
前記膜形成ステップにより形成された前記膜と共にその膜が形成されている側の面の半導体ウエハの表面をプラズマによりエッチングするドライエッチングステップと
を含むウエハ再生方法。
【請求項４】
半導体ウエハの材質はＳｉであり、ドライエッチングステップでは、ドライエッチングガスとしてＳＦ６、ＣＦ４、ＮＦ３、ＣＨＦ３、Ｃ２Ｆ６、Ｃ３Ｆ８、Ｃ５Ｆ８、Ｃ４Ｆ８、ＳｉＦ４、Ｆ２などのＦを含むガスや、Ｃｌ２、ＨＣｌ、ＨＩ、ＨＢｒ、ＢＣｌ３、ＳｉＣｌ４などのハロゲンガスを、単独あるいは少なくとも一つを混合して使用し、添加ガスとして、Ｏ２またはＡｒまたはＨｅを使用する請求項１から請求項３のいずれか一つに記載のウエハ再生方法。
【請求項５】
形成された前記膜がエッチングされ、半導体ウエハの表面の少なくとも一部が露出した時点で前記膜と半導体ウエハとの選択比が異なる条件に変更する請求項１から請求項３のいずれか一つに記載のウエハ再生方法。
【請求項６】
前記膜の種類は、レジスト、有機ＳＯＧ、ポリイミドなどの有機膜、あるいは無機ＳＯＧなどの無機膜とする請求項１から請求項３のいずれか一つに記載のウエハ再生方法。
【請求項７】
形成される前記膜は、複数層による積層構造とする請求項１から請求項３のいずれか一つに記載のウエハ再生方法。
【請求項８】
前記膜形成ステップでは、ＣＶＤ（Ｃｈｅｍｉｃａｌ  Ｖａｐｏｒ  Ｄｅｐｏｓｉｔｉｏｎ）により膜を形成する請求項１から請求項３のいずれか一つに記載のウエハ再生方法。
【請求項９】
前記膜の形成の方法は、スピンコータ塗布法、ミスト法、インクジェット法およびスリットコート法のいずれか一つを用いる請求項１から請求項３のいずれか一つに記載のウエハ再生方法。
【請求項１０】
前記膜の形成の方法は、プラズマ処理により重合膜を形成する請求項１から請求項３のいずれか一つに記載のウエハ再生方法。
【請求項１１】
プラズマ処理による前記膜の形成のガスは、Ｃ４Ｆ８、ＣＨＦ３、炭化水素（ＣＨ４、Ｃ２Ｈ６など）の単独あるいは少なくともいずれか一つを含む混合ガスを使用する請求項１０に記載のウエハ再生方法。
【請求項１２】
形成される前記膜を重ね塗りする請求項１から請求項３のいずれか一つに記載のウエハ再生方法。
【請求項１３】
前記膜形成ステップと、前記ドライエッチングステップとを、半導体ウエハの表面粗度（Ｒａ）が所定の粗さ以下になるまで繰り返す請求項１から請求項３のいずれか一つに記載のウエハ再生方法。
【請求項１４】
請求項１から請求項３のいずれか一つに記載のウエハ再生方法によって、前記半導体ウエハの再生処理を制御する再生制御手段を有するウエハ再生装置。
【請求項１５】
半導体ウエハの表面に形成された他物質層および／あるいは少なくとも一部の不具合層を除去後に、前記半導体ウエハを再生するウエハ再生装置であって、
大気圧中で前記半導体ウエハの板面に鉛直な方向の軸を回転軸として前記半導体ウエハを回転させながらレジストを前記半導体ウエハの表面に塗布して前記半導体ウエハの表面にレジスト膜を被覆処理するスピンコータ室と、
大気圧中で前記半導体ウエハの表面に塗布された前記レジスト膜を乾燥させるベーク室と、
大気圧と真空圧の切替えを行うロード／ロック室と、
真空圧中で反応ガスによるプラズマエッチング処理を行うドライエッチング室と、
大気圧中で前記スピンコータ室と前記ベーク室と大気圧に切替えられた前記ロード／ロック室との間で前記半導体ウエハの受渡しが可能な複数のアームを備える大気圧用搬送部と、
真空圧中で前記ドライエッチング室と真空圧に切替えられた前記ロード／ロック室との間で前記半導体ウエハの受渡しが可能な複数のアームを備える真空圧用搬送部と、
他物質層および／あるいは少なくとも一部の不具合層が除去された半導体ウエハの面の少なくとも片側の面に膜を形成する膜形成ステップと、前記膜形成ステップにより形成された前記膜と共にその膜が形成されている側の面の半導体ウエハの表面をプラズマによりエッチングするドライエッチングステップとのウエハ再生の制御動作を行う制御部とを備え、
前記大気圧用搬送部は大気圧用として前記真空圧用搬送部は真空圧用としてそれぞれ専用にて別体に構成され、かつ前記ロード／ロック室は前記大気圧用搬送部および前記真空圧用搬送部と別空間にて構成されている
ことを特徴とするウエハ再生装置。
【発明の詳細な説明】
【技術分野】
【０００１】
本発明は、半導体装置の製造プロセスにおいて不良となった半導体ウエハである中途ウエハを、半導体回路の製造プロセスを経る前の初期の半導体ウエハと同一視しうる半導体ウエハに再生するウエハ再生技術に関する。
【背景技術】
【０００２】
ＩＣ（Ｉｎｔｅｇｒａｔｅｄ  Ｃｉｒｃｕｉｔ）を製造する場合、薄い円板形状の半導体ウエハ（以下「初期ウエハ」と呼ぶ場合もある）の一表面に種々の層を形成し、また、形成した膜の一部をエッチングなどして多数の回路パターンを半導体ウエハの上に形成していく（以下、「ウエハ」と呼ぶ場合もある（また半導体基板と呼ぶ場合もある））。
この半導体装置の製造プロセスにおいて、いずれかの層を形成する段階や、層の一部を除去するエッチング段階で何らかの不具合が生じた場合、半導体ウエハは、その後の製造工程にまわされることはなく不良半導体ウエハ（以下「中途ウエハ」と記す場合がある。）として廃棄される。【０００３】
この不具合が生じ廃棄された中途ウエハは、半導体ウエハ自体には不具合が無く、その表面に形成された層に不具合が存在しているため、半導体の製造プロセスにおいて形成された層を除去し、半導体ウエハの表面状態を整えれば初期と同一視しうる半導体ウエハ（以下、「再生ウエハ」と記す場合がある。）を再生することができる。【０００４】
従来の半導体ウエハの再生方法としては、例えば、日本国の特許公開公報である特開２００１−３５８１０７号公報に記載の半導体ウエハの再生方法がある。（ａ）半導体ウエハの表面に形成された層を物理的（機械的）に除去する表面研削。（ｂ）半導体ウエハの表面に存在する不純物や損傷を除去する湿式化学エッチング（ウエットエッチング）。（ｃ）半導体ウエハの縁部の研磨。（ｄ）半導体ウエハの表面および／あるいは裏面を平坦にする研磨（バフ研磨等）のウエハ再生方法が開示されている（例えば、日本国の特許公開公報である特開２００１−３５８１０７号公報を参照）。
【発明の開示】
【発明が解決しようとする課題】
【０００５】
ところが、日本国の特許公開公報である特開２００１−３５８１０７号公報に開示されているような半導体ウエハを再生するための最終工程としてバフ研磨を採用すると、半導体ウエハの表面は、ある程度の平坦性を確保することができるが、半導体の微細加工が進む昨今では、要求される平坦度に達することは困難である。【０００６】
また、バフ研磨では、砥粒や薬液が半導体ウエハ上に残存するため、これらを洗浄する工程が必須となる。また、洗浄後の廃液を処理する必要も生じる。【０００７】
さらに、砥粒により半導体ウエハの表面の一部に大きな穴が発生したり、半導体ウエハ表面の一部に砥粒が埋まり込んだりするようなパーティクルが半導体ウエハの表面に発生するなど部分的な欠損が発生することもある。【０００８】
本発明は、これらの課題に鑑みなされたものであり、半導体ウエハの再生に必要な廃液などを可及的に抑制し、表面が平坦、かつ、清浄度の高い半導体ウエハに再生するウエハ再生方法およびウエハ再生装置を提供することを目的とする。
【課題を解決するための手段】
【０００９】
上記の課題を解決するために、本発明に係るウエハ再生方法は、半導体ウエハの表面に形成された他物質層および／あるいは少なくとも一部の不具合層を除去し、前記半導体ウエハを再生するウエハ再生方法であって、前記他物質層および／あるいは少なくとも一部の不具合層を前記半導体ウエハから物理的に除去する物理的除去ステップと、前記物理的除去ステップにより他物質層および／あるいは少なくとも一部の不具合層が除去された半導体ウエハの面に膜を形成する膜形成ステップと、前記膜形成ステップにより形成された前記膜と共にその膜が形成されている側の面の半導体ウエハの表面をプラズマによりエッチングするドライエッチングステップとを含む。【００１０】
これにより、薬液などを節減でき、廃液の発生を抑え、平坦かつ清浄な表面を有する半導体ウエハに再生することが可能となる。【００１１】
前記膜形成ステップでは、ＣＶＤ（Ｃｈｅｍｉｃａｌ  Ｖａｐｏｒ  Ｄｅｐｏｓｉｔｉｏｎ）により膜を形成してもよい。【００１２】
これにより、ドライエッチング装置と同様に真空圧中でプラズマ処理を行うプラズマ処理装置を用いて膜を形成することができ、また、少なくとも、半導体ウエハを大気圧中にさらすことなく、膜形成とドライエッチングとを行うことが可能となる。【００１３】
さらに、前記膜形成ステップより前に、他物質層および／あるいは少なくとも一部の不具合層が除去された半導体ウエハの面にプラズマにより直接エッチングする事前ドライエッチングステップを含むことが望ましい。【００１４】
これにより、他物質層および／あるいは少なくとも一部の不具合層が除去されることにより半導体ウエハの表面に存在する変質層などを事前に除去することができ、ドライエッチングステップの際に設定した膜と半導体ウエハ（Ｓｉ）の選択比を１としたエッチング条件を変質層の存在により、変更する必要が無くなる。さらに、事前ドライエッチングステップにより半導体ウエハの表面の凹凸に存在していたエッジ部分がエッチングにより滑らかになるため、他物質層および／あるいは少なくとも一部の不具合層が除去された半導体ウエハの面に膜を形成する膜形成ステップ後のドライエッチングの際に、より全体的にまんべんなくエッチングを行うことができる。従って、再生された半導体ウエハの表面をより平坦にすることができる。【００１５】
また、半導体ウエハの面に形成された他物質層および／あるいは少なくとも一部の不具合層を除去し、前記半導体ウエハを再生するウエハ再生方法であって、前記他物質層および／あるいは少なくとも一部の不具合層を前記半導体ウエハからウエットエッチングにより除去する化学的除去ステップと、前記化学的除去ステップにより他物質層および／あるいは少なくとも一部の不具合層が除去された半導体ウエハの面の少なくとも片側の面に膜を形成する膜形成ステップと、前記膜形成ステップにより形成された前記膜と共にその膜が形成されている側の面の半導体ウエハの表面をプラズマによりエッチングするドライエッチングステップとを含む。【００１６】
これにより、ウエハ表面粗さ仕上げ工程時の研磨処理等による半導体ウエハを砥粒除去洗浄する工程を廃することができ、その洗浄液やその廃棄を不要として、ひいてはコストを削減し、さらに平坦かつ清浄な表面を有する半導体ウエハに再生することが可能となる。
【発明の効果】
【００１７】
本発明によれば、ウエハ表面粗さ仕上げ工程時に、研磨処理等による砥粒の入った薬液を使う研磨処理（ＣＭＰ、ポリシング等）を行わなくても良く、ウエハ表面粗さ仕上げ工程時の半導体ウエハも表面粗さ仕上げ工程処理に対し、砥粒除去洗浄する工程を廃することができ、さらにその工程で使用される洗浄液やその廃棄処理を不要とすることができる。ひいてはそのコストを削減することができ、表面が平坦かつ清浄度の高いウエハに再生することが可能である。
【図面の簡単な説明】
【００１８】
【図１】本発明の実施の形態１に係るウエハ再生方法の流れを示すフローチャートである。
【図２】同実施の形態１に係るウエハ再生方法の流れを示す工程図である。
【図３】物理的除去の一例を示す概念図である。
【図４】物理的除去の他の例を示す概念図である。
【図５】半導体ウエハの表面状態を模式的に示す断面図である。
【図６】ドライエッチング装置の構成例を模式的に示す図である。
【図７】本発明の実施の形態２に係るウエハ再生方法の流れを示すフローチャートである。
【図８】同実施の形態２に係るウエハ再生方法の流れを示す工程図である。
【図９】実施の形態１、２に係るウエハ再生方法における研削後と各処理後の半導体ウエハの表面状態を示す電子顕微鏡写真を含む図である。
【図１０】本発明の実施の形態３に係るウエハ再生方法の流れを示すフローチャートである。
【図１１】同実施の形態３に係るウエハ再生方法の流れを示す工程図である。
【図１２】研削後のＳｉウエハ平滑化におけるレジスト膜形成＋ドライエッチング２回処理の説明図である。
【図１３】研削後のＳｉウエハ平滑化におけるＳＦ６／ＣＦ４ガス流量比の依存性の説明図である。
【図１４】研削後のＳｉウエハ平滑化における結果説明図である。
【図１５】Ｓｉウエハ鏡面化処理におけるドライエッチング処理回数と表面粗度Ｒａとの関係説明図である。
【図１６】本発明の実施の形態に係るウエハ粗さ仕上工程のウエハ再生装置の構成を示す概略図である。
【図１７】同実施の形態に係るウエハ再生装置におけるウエハ位置決め手段の説明図である。
【図１８】同実施の形態に係るウエハ再生装置における動作を示すフローチャートである。
【図１９】対比の為に、ウエハ表面粗さ仕上げ工程であるレジスト形成工程とエッチング処理工程とを別装置で構成した場合のウエハ再生装置の構成および処理を示すフローチャートである。
【図２０】対比の為の再生するウエハ表面にレジスト膜を形成せず直接ドライエッチングした場合のウエハ再生方法の状態説明図である。
【図２１】対比の為に、ウエハ表面粗さ仕上げ工程で物理化学的な除去による研磨処理を行うＣＭＰ処理により、ウエハを再生する方法の流れを示す工程図である。
【発明を実施するための最良の形態】
【００１９】
次に、本発明に係る実施の形態について図面を参照しつつ説明する。
（実施の形態１）
本発明の実施の形態１のウエハ再生方法について、図面を参照しつつ説明する。【００２０】
図１は本実施の形態１に係るウエハ再生方法の流れを示すフローチャートである。図２は本実施の形態１に係るウエハ再生方法の流れを示す工程図である。【００２１】
図１、図２に示すように、まず、ウエハ表面層除去工程にて、半導体ウエハ２００の表面に形成される他物質層２１０および／あるいは少なくとも一部の不具合層を物理的に除去する物理的除去ステップ／ウエハ表面層除去工程（Ｓ１０１）を実行する。【００２２】
ここで、半導体ウエハ２００とは、半導体装置を形成するためのベースとなるものであり、ＳｉやＧａＡｓ等の半導体材料を薄い円板状に加工して得られたものである（以下「ウエハ」とも呼ぶ）。【００２３】
他物質層２１０とは、半導体装置を製造するために半導体ウエハ２００上に形成される様々な種類の層を意味している。例えば、絶縁膜としてのＳｉＯ２や、電子を運ぶための金属膜、何らかの機能を発揮させるための半導体層（半導体回路層）などである。また、他物質層２１０は、半導体の製造工程が進むにつれて、半導体ウエハ２００上に様々な状態で形成されていく。【００２４】
物理的に除去するとは、化学的以外の方法で除去することを意味している。例えば、砥石などで中途ウエハの表面を削り、半導体ウエハ２００から他物質層２１０を除去する研削や、切削工具を用いて他物質層２１０を除去する切削、砂などの微小粒を空気の勢いで他物質層２１０に衝突させ他物質層２１０を除去するショットブラスト、砥粒を布帛等でこすりつけて他物質層２１０を除去するバフ研磨などがあげられる。なお、バフ研磨などの物理的除去では、酸性やアルカリ性のペースト等の物質も同時に使用されるが、これも物理的除去に含む。つまり、他物質層２１０を化学的な方法で脆弱化しているが、なお物理的な力により他物質層２１０を除去しているため物理的除去に含むものとする。【００２５】
図３は物理的除去の一例を示す概念図である。【００２６】
同図に示すように、半導体ウエハ２００の上に他物質層２１０が形成されている。そして、円筒形状の砥石３００が回転しながら当該他物質層２１０に接触することで、他物質層２１０を物理的に除去している。そして砥石３００を半導体ウエハ２００の表面に沿って移動させることで、全ての他物質層２１０を除去することができる。なお、他物質層２１０を全て除去するために、他物質層２１０と共に半導体ウエハ２００の表面をわずかに削り取っている。【００２７】
また、物理的除去の他の例を図４に示す。【００２８】
この場合も図３と同様に、半導体ウエハ２００の上に他物質層２１０が形成されている。そして、図４（ａ）のように円盤形状の砥石３０１が軸Ｊ１を回転軸として、図４（ｂ）のように矢印Ｙ５１の方向に回転しながら当該他物質層２１０に接触することで、他物質層２１０を物理的に除去している。そして、図４（ｂ）のように砥石３０１全体を半導体ウエハ２００の表面に沿って矢印Ｙ５２で示す半導体ウエハ２００の円周方向に移動させることで、全ての他物質層２１０を除去することができる。なお、この場合も、他物質層２１０を全て除去するために、他物質層２１０と共に半導体ウエハ２００の表面をわずかに削り取っている。【００２９】
なお、砥石３００、３０１と接触する部分には、冷却や削りくずの飛散防止を目的として水などを流しておいても構わない。【００３０】
ここで、要求される再生ウエハの最終ウエハ粗さ仕上げの平坦度は３０Å以下である。これに対し、半導体ウエハ２００の表面の表面粗度Ｒａが３０Åより大きい状態を、半導体ウエハ２００の表面が荒れた状態という。通常砥石で研削すれば表面粗度Ｒａが１００Å以上となる。【００３１】
なおここで、対比の為に、半導体ウエハ２００の表面に形成される他の物質層２１０を除去せず、再生前ウエハを、直接ドライエッチング処理することにより、半導体ウエハ２００を再生しようとした場合を図２０（ａ）に示す。【００３２】
しかし、この方法では、他の物質層２１０である回路層と半導体ウエハ２００（Ｓｉ）の選択比αが１になら無いため、エッチングムラが発生する。【００３３】
また、再生前ウエハを半導体ウエハ２００の表面に形成される他の物質層２１０の除去の為の研削後に直接ドライエッチング処理することにより、半導体ウエハ２００を再生しようとした場合を図２０（ｂ）に示す。【００３４】
しかし、この方法でも、研削後のウエハ表面に発生する研削スジに起因して、ドライエッチング処理後にもウエハ表面に大きなうねり（Ｒａ＝１００Å）が残ってしまう。【００３５】
以上のように、単純にドライエッチングだけの処理を実施した場合、細かな凹凸はなくなるが、大きな段差が同等もしくは拡大して転写するため、半導体ウエハ２００の表面の表面粗度Ｒａは改善できない。したがって、研削後の半導体ウエハ２００の表面のうねりがあまり改善されず、所望のウエハ平坦度が得られない。【００３６】
ウエハ表面層除去工程の物理的除去ステップ（Ｓ１０１）の後に、次に、ウエハ粗さ仕上げ工程にて、前記物理的除去ステップ（Ｓ１０１）により他物質層２１０が完全に除去され表面が荒れた半導体ウエハ２００の面にレジスト等の膜２２０を形成する膜形成ステップ（Ｓ１０４）を実行する。【００３７】
半導体ウエハ２００の表面に膜としてレジスト等の膜２２０（以下、被覆膜２２０とも言う）を形成する方法としては、例えばスピンコート法が挙げられ、簡易な装置で、半導体ウエハ２００の板面に鉛直な方向の軸を回転軸として半導体ウエハ２００を回転させながら半導体ウエハ２００の面に形成する膜２２０の一例であるレジストを半導体ウエハ２００の表面に塗布し、半導体ウエハ２００の荒れた表面全体を覆うことができ、塗布した後の被覆膜２２０の表面を平坦にすることが可能であるので好ましい。【００３８】
図５は半導体ウエハの表面状態を模式的に示す断面図である。【００３９】
図５（ａ）に示すように、他物質層２１０および／あるいは不具合層の少なくとも一部が除去された半導体ウエハ２００の表面は荒れた状態となっている（例えば表面粗度Ｒａで１００Å）。【００４０】
半導体ウエハ２００上に形成する膜２２０は、図５（ｂ）に示すように、荒れた半導体ウエハ２００の表面の最大ピークを覆い隠す程度の厚さが好ましい。形成された膜２２０の表面は、半導体ウエハ２００の裏面と平行であるように形成する。これにより、再生された半導体ウエハ２００の厚みが均一になるからである。また、形成された膜２２０の表面は、少なくとも半導体ウエハ２００の荒れた表面よりは平坦であることが好ましい。これにより、最終的に得られる半導体ウエハ２００の表面の表面粗度Ｒａに影響を及ぼすからである。【００４１】
ここで、前記物理的除去ステップにより他物質が完全に除去され、表面が荒れた半導体ウエハ２００の面に膜２２０を形成する膜形成ステップを実行するとあるが、半導体ウエハ２００の表面に他物質２１０が付いていない場合や、あるいは半導体ウエハ２００の表面に他物質２１０が当初から付いていない場合、物理的除去ステップ（Ｓ１０１）を行わず、表面が荒れた半導体ウエハ２００の面に膜を形成する膜形成ステップを実行しても良い。【００４２】
次に、ウエハ粗さ仕上げ工程の前記膜形成ステップ（Ｓ１０４）により形成された膜２２０と共にその膜が形成されている側の面の半導体ウエハ２００の表面をガスプラズマにより鏡面になるようにエッチングするドライエッチングステップ（Ｓ１０７）を実行する。【００４３】
ここで、ガスプラズマとは、高度に電離したガスの正イオンと電子とが混在している状態であり、真空圧チャンバ内に所望のガスを導入し、高周波の電圧等を印加することによって得ることができるものである。【００４４】
前記ガスは、特に限定されるものではないが、半導体ウエハ２００を高いレートでエッチングできるガスとして、ＳＦ６、ＣＦ４、ＮＦ３、ＣＨＦ３、Ｃ２Ｆ６、Ｃ３Ｆ８、Ｃ５Ｆ８、Ｃ４Ｆ８、ＳｉＦ４、Ｆ２などのＦを含むガスや、Ｃｌ２、ＨＣｌ、ＨＩ、ＨＢｒ、ＢＣｌ３、ＳｉＣｌ４ハロゲンガスを含むガスを用いるのが好ましい。また、前記ガスを単独ばかりでなく複数種類のガスを混合して使用しても良い。さらに、プラズマを安定させる等直接エッチングに寄与しないガスを添加ガスとして用いても良い。例えば、Ｏ２、Ａｒ、Ｈｅなどのガスである。【００４５】
なお、膜２２０と半導体ウエハ２００との選択比を約１とするようなガスを選定するか、ガスの組合せを選定することが望ましい。【００４６】
具体的には、エッチング用ガスとしてＳＦ６とＣＦ４とを選定した場合、選択比を１にするガス比は、真空圧度が０．７Ｐａにおいて、ＳＦ６／ＣＦ４  ４０／６０〜１００／０である、特に著しく半導体ウエハ２００の表面の表面粗度Ｒａが小さくなるガス比は、ＳＦ６／ＣＦ４  ８０／２０〜１００／０の範囲である。【００４７】
図６は、ドライエッチング装置を模式的に示す図である。【００４８】
同図に示すように、ドライエッチング装置１００は、減圧可能な真空圧チャンバ１１０と、真空圧排気系１２０と、ガス供給系１３０と、電源１４０、１４５と、電極１５０、１５５と、下部電極１５５と、温度制御手段１６０と、これらを総合的に制御する制御部１０５を備えている。【００４９】
真空圧チャンバ１１０は、内部を真空圧に維持し、大気圧圧に対抗する強度を備えた容器である。【００５０】
真空圧排気系１２０は、真空圧チャンバ１１０内に存在する空気などをターボポンプ等（図示せず）により真空圧チャンバ１１０外に廃棄する装置群である。【００５１】
ガス供給系１３０は、ガスボンベや液体ガス用容器から供給される複数種類のガスを、所定の割合で真空圧チャンバ１１０内に導入することができる装置群である。【００５２】
電源１４０、１４５は、真空圧チャンバ１１０内でプラズマを発生させるために必要な電力を供給する電源であり、高周波電源１４０、１４５は真空圧チャンバ１１０内部の上下に配置された電極１５０、１５５にそれぞれ接続されている。【００５３】
電極１５０は、高周波電源１４０から供給される高周波パワーを真空圧チャンバ１１０内に放出し、ガスを振動させてプラズマを発生させるアンテナとして機能するものである。真空圧チャンバ１１０の上部に配置される電極１５０はコイル状となっている。また、下部電極１５５は、半導体ウエハ２００を載置することができるテーブル状となっており、高周波電源１４５から供給される高周波パワーにより下部電極１５５にバイアスパワー供給され、真空圧チャンバ１１０内のプラズマ化された反応ガスのイオンを下部電極１５５側に載置された半導体ウエハ２００側に引き込むことによりエッチングレートを向上させるものである。【００５４】
温度制御手段１６０は、エッチングレートを向上させるため半導体ウエハ２００を昇温したり、一方、プラズマのエネルギーにより加熱される半導体ウエハ２００を冷却して所定の温度を維持しエッチングレートを安定させたりするための装置である。一般的には、半導体ウエハ２００を載置する下部電極１５１を冷却するため、下部電極１５５の内部に冷却媒体（純水、オイル）等や下部電極１５５と半導体ウエハ２００の裏面との間に冷却媒体（Ｈｅ）を一定の温度で循環させるものである。【００５５】
また、図示されていないが、真空圧中で半導体ウエハ２００を下部電極１５５に保持させるために、下部電極１５５には、直流電源１４６が接続され、半導体ウエハ２００を静電吸着する静電吸着（ＥＳＣ：Ｅｌｅｃｔｒｏｓｔａｔｉｃ  Ｃｈｕｃｋ）装置等が設けられている。これにより、半導体ウエハ２００と下部電極１５５とが均等に密着し、温度制御手段１６０により半導体ウエハ２００を均等に温度調節することが可能となる。【００５６】
以上のドライエッチング装置１００とガスを用い、ドライエッチングを実行する。具体的には、（１）真空圧チャンバ１１０内の下部電極１５５に、膜が形成された半導体ウエハ２００を載置し、静電吸着により固定する。（２）真空圧排気系１２０により真空圧チャンバ１１０内を所定の真空圧度に達するまで排気する。（３）所定のガスを真空圧チャンバ１１０内に導入する。（４）電源１４０を用いて電極１５０に高周波の電圧を印加し、真空圧チャンバ１１０内に導入したガスのプラズマを発生させる。（５）電源１４５を用いて下部電極１５５に高周波の電圧を印加し、真空圧チャンバ１１０内のプラズマ化された反応ガスのイオンを下部電極１５５側に載置された半導体ウエハ２００側に引き込む（６）所定の時間、半導体ウエハ２００に対しプラズマを作用させることで、膜形成ステップにて形成された膜と共にその膜が形成されている側の面の半導体ウエハ２００の表面をプラズマにより鏡面になるようにドライエッチングされる。【００５７】
これにより、物理的除去により発生した半導体ウエハ２００の表面の荒れや変質層２０５が除去され、平坦な表面を得ることができる。【００５８】
以上の方法によれば、パーティクルや変質箇所のない平坦な表面を備えた半導体ウエハ２００に再生することが可能となる。【００５９】
なお、大気圧と真空圧の切換えを行うロードロック室などを完備すれば、真空圧チャンバ１１０を大気圧に開放すること無く半導体ウエハ２００を出し入れできる。【００６０】
ここで対比の為にウエハ表面粗さ仕上げ工程で半導体ウエハ２００のウエハ面に対し、砥粒の入った薬液を使い物理化学的な除去による研磨処理を行う高精度のウエハ粗さ仕上げ方法であるＣＭＰ（ケミカルメカニカルポリシング）処理により、ウエハを再生する方法を示す。【００６１】
例えば、図２１に示すように、このウエハ再生方法では、半導体ウエハ２００の表面に形成される他物質層２１０および／あるいは少なくとも一部の不具合層を研削等により除去処理するウエハ表面層除去工程とポリッシング処理（ＣＭＰ）やラッピング処理によるウエハ仕上工程とによりウエハの少なくとも一面の片面を鏡面に再加工しウエハ再生する。【００６２】
鏡面に加工される半導体ウエハ２００のウエハの表面と、その表面の裏面側であるウエハの裏面にて、ウエハの裏面の状態がＯＫの時は、ウエハの表面にポリシング（ＣＭＰ）処理を実行し、裏面に微小な突起があってパーティクル源になりＮＧの時は裏面ラッピング処理を実行する。【００６３】
以上のウエハ表面層除去工程およびウエハ仕上工程等のメイン処理工程を経て半導体ウエハ２００の表面を表面粗度Ｒａ＜１０Å（１ｎｍ）程度にまで再生する。【００６４】
しかしながら、ウエハ表面粗さ仕上げ工程時に砥粒の入った薬液を使い物理化学的な除去による研磨処理を行うこの方法では、物理化学的な除去による研磨処理のため、半導体ウエハ２００をウエットエッチング等による砥粒除去洗浄を行う必要があり、ウエハ表面粗さ仕上げ工程以降に、多量の洗浄液やその廃棄処理が必要である。【００６５】
これに対し、本発明によれば、ウエハ表面粗さ仕上げ工程時に、研磨処理等による砥粒の入った薬液を使う研磨処理（ＣＭＰ、ポリシング等）を行わなくても良く、ウエハ表面粗さ仕上げ工程時の半導体ウエハ２００の表面粗さ仕上げ工程処理に対し、砥粒除去洗浄する工程を廃することができ、さらにその工程で使用される洗浄液やその廃棄処理を不要とすることができる。ひいてはそのコストを削減することができ、表面が平坦かつ清浄度の高いウエハに再生することが可能である。【００６６】
なお、本対比例では、ウエハ裏面に微小な突起があってパーティクル源になりＮＧの時は裏面ラッピング処理を実行するとしているが、本発明実施の形態の膜形成ステップにより形成された膜２２０と共にその膜２２０が形成されている側の面の半導体ウエハ２００の表面をプラズマによりドライエッチングするウエハ粗さ仕上工程においては、半導体ウエハ２００のウエハ表面を表裏反転してウエハ裏面に膜２２０の被覆処理をし、形成された膜２２０と共にその膜２２０が形成されている側の半導体ウエハ２００の面（裏面）をドライエッチングにより処理することがより望ましい。また、ウエハ再生処理に悪影響を及ぼさなければ、半導体ウエハ２００のウエハ裏面がＮＧ時は、比較例と同様にウエハ裏面に対しラッピング処理を行っても良い。
（実施の形態２）
次に、本発明の実施の形態２のウエハ再生方法について、図面を参照しつつ説明する。【００６７】
図７は本実施の形態２に係るウエハ再生方法の流れを示すフローチャートである。図８は本実施の形態２に係るウエハ再生方法の流れを示す工程図である。なお、実施の形態２のウエハ再生方法に用いられる装置に関しては、上記実施の形態１と同様であるため、その説明を省略する。【００６８】
図７、図８に示すように、まず、ウエハ表面層除去工程にて半導体ウエハ２００の表面に形成される他物質層２１０および／あるいは少なくとも一部の不具合層を物理的に除去する（Ｓ２０１）。【００６９】
次に、他物質層２１０および／あるいは少なくとも一部の不具合層が除去された半導体ウエハ２００をウエハ表面粗さ仕上げ工程にてドライエッチング装置１００に配置し、半導体ウエハ２００に対し事前ドライエッチングを施す（Ｓ２０４）。【００７０】
これにより、図９（ａ）に示すような、物理的除去の加工速度等に応じて半導体ウエハ２００の表面に発生した変質層２０５を、図９（ｂ）に示すように事前に除去することができる。また、図９（ａ）に示す、物理的除去により半導体ウエハ２００の表面に発生した鋭利な研削痕は、図９（ｂ）に示すようになだらかになる。なお、図９（ｃ）、（ｄ）に示すように、本工程より、研削により発生する鋭利で荒れた表面（図９（ｃ））は、大きなうねり状の荒れ（図９（ｄ））に変化する。しかしながら半導体ウエハ２００の表面の表面粗度Ｒａは大きく改善されないようである。【００７１】
このように、事前に半導体ウエハ２００の表面の変質層２０５を除去しておくことで、膜２２０と共にその膜が形成されている側の面の半導体ウエハ２００の表面をドライエッチングする際に、膜２２０よりも変質層２０５が選択的にエッチングされたり、逆に変質層２０５がエッチングされにくかったりすることがなくなる。すなわち、変質層２０５のない半導体ウエハ２００と膜２２０との選択比が１となるように調整したガス比などのエッチング条件が、ウエハ表面層除去工程にて、物理的除去の加工速度等応じて半導体ウエハ２００の表面に発生した不確定な要素である変質層２０５により乱されることを防ぐことができ、再生後の半導体ウエハ２００の表面の表面粗度Ｒａをより安定して向上させることが可能となる。【００７２】
次に、半導体ウエハ２００の表面に膜２２０を形成する（Ｓ２０７）。本実施の形態の場合、ドライエッチング装置１００から半導体ウエハ２００を取り出すことなく、膜２２０を形成する。具体的には、Ｃ４Ｆ８、ＣＨＦ３、炭化水素（ＣＨ４、Ｃ２Ｈ６など）の単独あるいは混合ガスを真空圧チャンバ１１０に導入し、電極１５０に高周波の電圧を印加すれば半導体ウエハ２００上に膜２２０が形成される。なお、投入するエネルギーはエッチングの際のエネルギーより低い。【００７３】
このように、プラズマＣＶＤ法を用いて膜の形成を行えば、同一真空圧チャンバ１１０内で成膜とエッチングとを行うことができ、真空圧に排気する時間や半導体ウエハ２００を搬送する時間を省略することが可能となる。【００７４】
なお、真空圧チャンバ１１０の近傍にＣＶＤ用のチャンバを配置し、半導体ウエハ２００を大気圧に戻すことなく二つのチャンバ間を行き来できるものとしても良い。【００７５】
次に、膜２２０と共に半導体ウエハ２００をドライエッチングする（Ｓ２１０）。【００７６】
次に、半導体ウエハ２００の表面の表面粗度Ｒａが３０Å以下か否かを判断する（Ｓ２１３）。判断方法は特に限定されない。例えば、実際に半導体ウエハ２００の表面の表面粗度Ｒａを測定しても良く、また、導入するガスの種類や投入するパワー、エッチング時間などを考慮し、経験的に判断しても構わない。そして、表面粗度Ｒａが３０Å以下なら（Ｓ２１３：Ｙｅｓ）終了し、３０Åより大きければ（Ｓ２１３：Ｎｏ）成膜ステップ（Ｓ２０７）からやり直す。【００７７】
以上の方法によれば、半導体ウエハ２００の表面粗度Ｒａを３０Å以下に確実にすることが可能となる。【００７８】
なお、膜の形成をＣＶＤで行ったが、スピンコート法など他の方法で膜を形成してもウエハ表面の表面粗度Ｒａを３０Å以下とすることができる。また、ウエハ表面の表面粗度Ｒａの判断基準は、再生された半導体ウエハ２００の使用目的によって異なり、２０Å以下を基準とする場合や１０Å以下を基準とする場合などがある。
【実施例】
【００７９】
以上のような方法に従って、次に、本発明の具体的な実施例を説明する。【００８０】
一例として、ウエハ表面層除去工程にて、まず、表面に他物質層２１０が設けられた半導体ウエハ２００のシリコンウエハの表面を砥石等で研削し、シリコンウエハ表面から他物質層２１０を除去する。これにより研削後のシリコンウエハの表面の表面粗度Ｒａは１００Å以上であった。【００８１】
次に、ウエハ粗さ仕上げ工程にて、半導体ウエハ２００のウエハ表面にレジスト塗布を行うスピンコータにシリコンウエハをセットし、２０００ｒｐｍで回転させてレジスト膜を半導体ウエハ２００のシリコンウエハの表面に形成し、レジスト膜の膜厚は１８０００Å程度であった。【００８２】
次に、半導体ウエハ２００のウエハ表面に塗布されたレジスト膜を固化させるため１２０℃で２分間ベーキングを行った。【００８３】
次に、レジスト膜が形成された半導体ウエハ２００のシリコンウエハをドライエッチング装置にセットし、形成された膜２２０と共にその膜２２０が形成されている側の半導体ウエハ２００の面のウエハ表面に対し、ドライエッチングを行った。【００８４】
ドライエッチングの条件は以下の通りである。【００８５】
以上のドライエッチングで、図１２（ａ）、（ｂ）に示すように、半導体ウエハ２００のウエハ表面の表面粗度Ｒａが２６．９Åの表面を有するシリコンウエハを得た。【００８６】
さらに、表面粗度Ｒａ＝２６．９Åの半導体ウエハ２００のシリコンウエハの表面に再度上記と同様にレジスト膜２２０を形成し、上記と同様の条件で２回目のドライエッチングを施した。【００８７】
図９（ｅ）、（ｆ）は、２回目のドライエッチングが終了した半導体ウエハ２００の表面状態を示す電子顕微鏡写真を含む図であり、図９（ｅ）は鳥瞰図、図９（ｆ）は断面図である。【００８８】
図９（ｅ）、（ｆ）に示すように、半導体ウエハ２００のシリコンウエハ表面を走査型電子顕微鏡で観察し、表面が平坦であることを確認した。また、パーティクルや変質部分は確認されなかった。【００８９】
また、これにより得られたシリコンウエハの表面の表面粗度Ｒａは１４．６〜２１．４Åであった。【００９０】
以上により、本発明に係るウエハの再生方法を適用すれば、他物質層２１０が形成された半導体ウエハ２００からウエハ表面の粗さが表面粗度Ｒａが３０Å以下、要すれば２０Å以下の半導体ウエハ２００を再生することが可能となる。【００９１】
また、ウエハ粗さ仕上げ工程のドライエッチング終了後、そのまま半導体ウエハ２００として使用することも可能となり、剥落した砥石の構成物や砥粒などを洗い流す砥粒除去洗浄の必要が無く、砥粒除去洗浄による多量の廃液が出ることもない。【００９２】
以上のように実施の形態１および実施の形態２のウエハ再生方法においては、前述した効果が得られ、要求される再生ウエハの最終ウエハ粗さ仕上げの平坦度は３０Å以下であり、十分に達成しているが、一方で以下のような問題点を残している。【００９３】
すなわち、ウエハ表面層除去工程にて、半導体ウエハ２００の表面に形成された他物質層２１０および／あるいは少なくとも一部の不具合層を研削により除去し、その後に、ウエハ粗さ仕上げ工程にて、他物質層２１０および／あるいは少なくとも一部の不具合層が除去された半導体ウエハ２００の面に膜２２０を形成する膜形成ステップと、膜形成ステップにより形成された膜２２０と共にその膜２２０が形成されている側の面の半導体ウエハ２００の表面をプラズマによりエッチングする場合、レジスト膜形成＋ドライエッチングを繰り返すことで、半導体ウエハ２００のウエハ表面の表面粗度Ｒａ（＜２２Å（２．２ｎｍ））を改善できているが、レジスト膜形成＋ドライエッチを４回繰り返しても、半導体ウエハ２００のウエハ表面の表面粗度Ｒａが改善（＜２２Å（２．２ｎｍ））できているにも関わらず、ウエハ粗さが仕上られた半導体ウエハ２００のウエハ表面に目視（半導体ウエハ２００のウエハ表面を斜めから見て）でわかる僅かな研削溝の跡が残る。【００９４】
また、ウエハ表面層除去工程にて、半導体ウエハ２００のウエハ表面に研削処理を施した場合には、研削処理後に、半導体ウエハ２００のウエハ表面に切り溝の凹凸ができるため、そのウエハ表面の凹凸部に、パーティクル源となる異物が付着し、残りやすくなっている。【００９５】
そのため、その後のウエハ粗さ仕上げ工程にて、レジスト膜形成＋ドライエッチング処理を実施した場合、半導体ウエハ２００のウエハ表面に被覆されたレジストと半導体ウエハ２００のＳｉの選択比を１にして処理することで、半導体ウエハ２００のウエハ表面の表面粗度Ｒａを改善しているが、半導体ウエハ２００のウエハ表面に付着し、残存している異物の材質によっては、選択比が１とならず、また異物自体がドライエッチングされずに残ることで、局所的な半導体ウエハ２００のウエハ表面の荒れ・パーティクルを引き起こす原因となっている。【００９６】
以上のような問題に対して、次に説明する実施の形態３においては、主な目標スペックとして、以下のように条件設定する。
・表面粗度Ｒａ値（算術平均粗さＲａ）
１０Å（１ｎｍ  ）以下（測定長さは５０μｍ）
・ＴＴＶ（Ｔｏｔｏｌ  Ｔｈｉｃｋｎｅｓｓ  Ｖａｒｉａｔｉｏｎ：ウエハをチヤックし、全面の厚みを測定し最大値で表示。ウエハ全体的なうねりのこと。）
±５（絶対値で１０）μｍ以内
（厚みが薄くなっても、ＴＴＶ許容値は同じ）
・Ｔｈｉｃｋｎｅｓｓ（ウエハ厚み。再生処理後、ダミーウエハとして使える厚み）
６００μｍ以上（初期値は７００μｍ）
・ドライエッチング量
他の物質層（回路層）および／あるいは少なくとも一部の不具合層をウエハの面の状態を整える側の面の除去後のウエハでは、２μｍ以内
（再生ウエハの種類やウエハ表面層除去工程の処理によって目標値が異なる）
・汚染（もしくはコンタミネーション）
Ａｌ    １×１０Ｅ１３ａｔｏｍ／ｃｍ２以下
Ｎａ    ２×１０Ｅ１０ａｔｏｍｓ／ｃｍ２以下
Ｃｒ    ２×１０Ｅ１０ａｔｏｍｓ／ｃｍ２以下
等。
・表面状態
ミラー面のこと
（実施の形態３）
次に、本発明の実施の形態３のウエハ再生方法について、図面を参照しつつ説明する。【００９７】
本実施の形態３のウエハ再生方法は、半導体ウエハ２００の面に形成された他物質層２１０（回路層）および／あるいは少なくとも一部の不具合層を半導体ウエハ２００からウエットエッチングにより除去する化学的除去により除去した後、ウエットエッチングにより他物質層２１０および／あるいは少なくとも一部の不具合層が除去された半導体ウエハ２００の面の少なくとも片側の面に膜２２０を形成処理し、膜形成処理により形成された膜２２０と共にその膜２２０が形成されている側の面の半導体ウエハ２００の表面をプラズマによりドライエッチングすることによりウエハを再生することを特徴とするウエハ再生方法である。【００９８】
図１０は本実施の形態３に係るウエハ再生方法の流れを示すフローチャートである。図１１は本実施の形態３に係るウエハ再生方法の流れを示す工程図である。【００９９】
図１０、図１１に示すように、まず、半導体ウエハ２００の面に形成された回路パターンなどの他物質層２１０および／あるいは少なくとも一部の不具合層を、ウエットエッチングにより除去し（ステップＳ３０１）、次に、他物質層２１０および／あるいは少なくとも一部の不具合層が除去された半導体ウエハ２００の面が除去された半導体ウエハ２００の面の少なくとも片側の面に、レジスト塗布などにより被覆処理をして膜２２０を形成し（ステップＳ３０４）、次に、膜形成処理により形成された膜２２０と共にその膜２２０が形成されている側の面の半導体ウエハ２００の表面をプラズマによりドライエッチングする（ステップＳ３０７）。これらのウエットエッチング＋レジスト膜形成＋ドライエッチング処理により、半導体ウエハ２００を初期ウエハのように再生する。【０１００】
なお、上記処理のウエットエッチングにおいては、ウエットエッチングで剥離する物質層２１０によって、ウエットエッチング洗浄の種類が異なる。
・Ｐｏｌｙ−Ｓｉ付ウエハの場合は、フッ硝酸（ＨＦ、ＨＮＯ３、Ｈ２Ｏ）洗浄。
・Ｏｘ（酸化膜付）（ＳｉＯ２）付ウエハの場合は、ＤＨＦ（Ｄｉｌｕｔｅ  Ｈｙｄｒｏ  Ｆｌｕｏｒｉｃａｃｉｄ）洗浄。【０１０１】
なお、パターン層付ウエハの場合は、ウエハ表面層除去工程において、研削による除去後にウエットエッチング処理を行うことが望ましい。このことにより、少なくとも一部の不具合層（半導体ウエハのパターン層の研削処理時の研削痕等）がウエットエッチングにより除去される。この除去された半導体ウエハ２００の面の少なくとも片側の面に膜２２０を形成処理し、膜形成処理により形成された膜２２０と共にその膜２２０が形成されている側の面の半導体ウエハ２００の表面をプラズマによりドライエッチングすることにより高品質にウエハを再生することが可能である。【０１０２】
本実施の形態の場合、ウエハ表面層除去工程において、半導体ウエハ２００の面に形成された他物質層２１０および／あるいは少なくとも一部の不具合層を除去する研削処理をウエハ粗さ仕上げ工程のレジスト膜形成＋ドライエッチング処理の直前に行わないため、研削スジがないので鏡面が得られ易い。ここで、トータルのウエハ削り代４０μｍとした場合に、研削時は１回のウエハの削り量が１０μｍ程度と多く、再生回数が４回程度可能だが、ウエットエッチングではエッチング量が４μｍ（４０００ｎｍ）程度と少なく、ウエハ表面層除去工程において、ウエットエッチング処理を主に用いた場合は、再生回数が１０回程度可能となる（ドライエッチングでは、エッチング量が１μｍ程度）。【０１０３】
以上のように、実施の形態３では、ウエハ表面層除去工程にて、半導体ウエハ２００の面に形成された他物質層２１０および／あるいは少なくとも一部の不具合層をウエットエッチングする化学的除去あるいは研削等による物理的除去後にウエットエッチングによる化学的除去を行い、他物質層２１０および／あるいは少なくとも一部の不具合層が除去された半導体ウエハ２００の面の少なくとも片側の面に膜２２０を形成処理し、膜形成処理により形成された膜２２０と共にその膜２２０が形成されている側の面の半導体ウエハ２００の表面をプラズマによりドライエッチングすることで、ウエハ表面粗さ仕上げ工程時に砥粒の入った薬液を使い物理化学的な除去による研磨処理を行う高精度のウエハ粗さ仕上げ方法であるＣＭＰ（ケミカルメカニカルポリシング）処理等を行わなくても、高精度のウエハ再生を行うことが出来る。【０１０４】
これにより、ウエハ表面粗さ仕上げ工程時に砥粒の入った薬液を使う研磨処理に対応して、半導体ウエハを砥粒除去洗浄する工程を廃することができ、その洗浄液やその廃棄を不要として、ひいてはコストを削減し、さらに平坦かつ清浄な表面を有する半導体ウエハに再生することが可能となる。また、ドライエッチグプロセスにすることで、汚染・パーティクルレスにすることが可能である。【０１０５】
したがって、実施の形態１および実施の形態２におけるウエハ表面層除去工程における研削処理を、ウエットエッチングする化学的除去あるいは研削等による物理的除去後にウエットエッチングによる化学的除去を行う等の処理に変更することで、以下のような効果が得られる。【０１０６】
すなわち、ウエハ表面粗さ仕上げ工程時のレジスト膜形成＋ドライエッチング処理前に、半導体ウエハ２００の表面に対する切り溝のような局所的な荒れを抑制でき、ウエハ表面粗さ仕上げ工程前におけるウエハ表面の表面粗度Ｒａを研削と比較して改善することができるので、ウエハ表面粗さ仕上げ工程時のレジスト膜形成＋ドライエッチングの処理回数を減らすことができる。【０１０７】
また、レジスト膜形成＋ドライエッチングを行っても消すことのできなかった僅かな研削痕を、確実になくすことが可能で、かつ鏡面にすることができる。この場合、ウエハ表面層除去工程時のウエットエッチング後のウエハ表面の表面粗度ＲａはＲａ＝２０〜４０Å（２〜４ｎｍ）程度であり、ウエットエッチング後の半導体ウエハ２００の面の少なくとも片側の面に膜２２０を形成処理し、膜形成処理により形成された膜２２０と共にその膜２２０が形成されている側の面の半導体ウエハ２００の表面をプラズマによりドライエッチングすることで、半導体ウエハ２００の表面の表面粗度をＲａ＜１０Å（１ｎｍ）にウエハ再生することができる。【０１０８】
さらに、ウエハ表面層除去工程では、ウエットエッチングすることで、Ｓｉ表面に付着する異物を除去することもできる。【０１０９】
また、研削と異なり、全体にわたってうねりは有るが局所的な溝ができないので、局所的な溝に後から異物が付着したり、異物が除去できなかったりすることがなくなる。【０１１０】
そのため、ウエハ表面の局所的な荒れ・パーティクルを低減することができ、より高品質な再生ウエハを得ることができる。【０１１１】
なお、上記の実施の形態１、２において、ウエハ表面の他物質層２１０の除去の為の研削後のＳｉウエハ平滑化におけるレジスト膜形成＋ドライエッチングの処理結果を、図１２に示す。図１２（ａ）にレジスト膜形成＋ドライエッチングを２回処理することでウエハ表面の表面粗度Ｒａが１回処理に比較し改善されることを示す。この時のレジスト膜形成＋ドライエッチング処理のエッチング条件を、図１２（ｂ）に示す。【０１１２】
また、研削後のＳｉウエハ平滑化におけるＳＦ６／ＣＦ４ガス流量比の依存性の度合いを、図１３に示す。図１３（ａ）および図１３（ｂ）に、ＳＦ６／ＣＦ４のガス流量比として、１００／０が好条件であることを示し、図１３（ａ）および図１３（ｂ）に示すＳＦ６／ＣＦ４の各ガス流量比でエッチング処理を実施する場合のその他のドライエッチング条件を、図１３（ｃ）に示す。【０１１３】
また、研削後のウエハ粗さ仕上工程時のＳｉウエハ平滑化におけるのドライエッチング単独処理時の各条件とウエハ表面の表面粗度Ｒａとの関係及びレジスト膜形成＋ドライエッチングを行った場合のウエハ表面の表面粗度Ｒａの関係を図１４に示す。図１４（ａ）にドライエッチング処理における各種条件を示し、図１４（ａ）に示す各条件に対応するウエハ表面のそれぞれの処理結果を、図１４（ｂ）に示す。ここで、図１４（ａ）の処理工程のドライエッチ単独処理に示すようにドライエッチング条件を様々に変更したが、ドライエッチング処理のみでは半導体ウエハ２００の表面の表面粗度Ｒａを実施の形態１、２の目標の表面粗度Ｒａ（Ｒａ＜３０Å）に改善することができず、図１４（ａ）のＮｏ．１０に示すように、レジスト被覆有りでレジスト膜形成＋ドライエッチング処理を実施することにより、ウエハの表面状態は図１４（ｂ）の条件Ａに示す状態から、図１４（ｂ）のＮｏ．１０に示す状態のようにウエハ表面の表面粗度Ｒａを１１１Åから３１．５Åに大幅に改善できることがわかる。【０１１４】
また、研削後のウエハ粗さ仕上工程時のＳｉウエハ平滑化におけるレジスト膜形成＋ドライエッチング処理の回数と半導体ウエハ２００のウエハ表面の表面粗度Ｒａとの関係を図１５に示す。図１５（ａ）にドライエッチング処理における処理回数と表面粗度Ｒａの関係を示し、図１５（ａ）に示す各関係をグラフ化した図を図１５（ｂ）に示す。【０１１５】
レジスト膜形成＋ドライエッチング処理の回数を増やすと、ウエハ表面の表面粗度Ｒａは１２Å程度まで改善されるが、目視ではウエハ表面に研削スジが見える。また、段差計（Ｔｅｎｃｏｒ社製）による測定では、再生されたウエハ表面における研削スジ部分の表面粗度Ｒａは他の部分とほとんど差はない。【０１１６】
次に、本発明の実施の形態のウエハ粗さ仕上げ工程（レジスト膜形成＋ドライエッチ）のウエハ再生装置４００について、図面を参照し説明する。【０１１７】
図１６は本実施の形態のウエハ再生装置の構成を示す概略図である。図１６において、Ｗ（Ｗ１、Ｗ２）はウエハ（半導体ウエハ２００）、Ｋ１、Ｋ２はウエハＷ１，Ｗ２をそれぞれ収納するカセット、ＴＣ１は大気圧搬送部兼ウエハの位置決めの為のセンタリング部、Ａ１、Ａ２はカセットＫ１，Ｋ２に対してそれぞれウエハＷ１，Ｗ２を受渡しする大気圧搬送部ＴＣ１のアーム、Ｓ１はウエハＷのウエハ表面の表面粗度Ｒａを測定する光学式表面粗さ測定器、ＳＣ１はウエハＷの板面に鉛直な方向の軸を回転軸としてウエハＷを回転させながらレジストを大気中にてウエハＷの表面に塗布して（図示せず）ウエハＷ表面にレジスト膜を被覆処理するスピンコータ室、Ｂ１はウエハＷ１の表面に塗布されたレジスト膜を大気中にて乾燥させるベーク室、ＬＯ１は大気圧と真空圧の切換えを行うロード／ロック（Ｌ／Ｌ）室、Ｅ１は真空圧中で反応ガスによるプラズマエッチング処理を行うドライエッチング室、Ｈ１は大気圧中で大気圧搬送部兼センタリング部ＴＣ１とスピンコータ室ＳＣ１とベーク室Ｂ１と大気圧に切換えられたロード／ロック（Ｌ／Ｌ）室との間でウエハＷ１の受渡し可能なダブルアームＷＡ１を備える搬送部（大気圧用）、Ｈ２は真空圧中でエッチング室Ｅ１と真空圧に切換えられたロード／ロック（Ｌ／Ｌ）室との間でウエハＷ１の受渡し可能なダブルアームＷＡ２を備える搬送部（真空圧用）、ＷＳは半導体ウエハ２００のウエハ供給部、Ｃ１はこれら装置を総合的に制御し、他物質層および／あるいは少なくとも一部の不具合層が除去された半導体ウエハの面の少なくとも片側の面に膜を形成する膜形成ステップと、前記膜形成ステップにより形成された前記膜と共にその膜が形成されている側の面の半導体ウエハの表面をプラズマによりエッチングするドライエッチングステップとのウエハ再生の制御動作を行う制御部である。ここで、それぞれの処理室は個別に処理動作制御部を備えてもよく、上記制御部Ｃ１は各処理室に備えた制御部を総括的に制御しても良い。【０１１８】
なお、大気圧搬送部兼センタリング部ＴＣ１によるウエハＷの位置決めは、図１７（ａ）および図１７（ｂ）に示すように、ウエハのオリフラＯＲ１あるいはノッチＮ１を検出することにより、ウエハＷの位置決めを行う。【０１１９】
以上のウエハ再生装置４００において、図１８のウエハ再生装置４００における動作のフローチャートに示すように、まず、カセットＫ１あるいはＫ２から大気圧搬送部ＴＣ１のアームＡ１、Ａ２によりそれぞれウエハＷ（Ｗ１、Ｗ２）を取り出すが、ここでは、説明を簡略化するためカセットＫ１から大気圧搬送部ＴＣ１のアームＡ１によりウエハＷ１を取り出すものとして説明する。【０１２０】
カセットＫ１から取出されたウエハＷ１は大気圧搬送部兼センタリング部ＴＣ１へ移動し（経路（１））、ウエハＷ１の位置決めの為のセンタリングを行い、ウエハＷ１の表面層のレジスト膜形成前の事前のドライエッチングが必要でない場合には、次に、搬送室（大気圧用）Ｈ１のダブルアームＷＡ１によりウエハＷ１をスピンコータ室ＳＣ１へ移動して、ウエハＷ１の表面にレジスト膜形成のためにレジスト塗布を処理し（経路（２）⇒（３））、次に、ウエハＷ１を搬送部（大気圧用）Ｈ１のダブルアームＷＡ１によりウエハＷ１をベーク室Ｂ１へ移動して、ウエハＷ１をベーク処理し（経路（４）⇒（５））、次に、搬送部（大気圧用）Ｈ１のダブルアームＷＡ１によりウエハＷ１を大気圧に切換えられているロード／ロック（Ｌ／Ｌ）室ＬＯ１へ移動し（経路（６）⇒（７））、ロード／ロック（Ｌ／Ｌ）室ＬＯ１にて大気圧から真空圧へ切換えが行われ、次に、搬送部（真空圧用）Ｈ２のダブルアームＷＡ２によりウエハＷ１を搬送部（真空圧用）Ｈ２を経由してエッチング室Ｅ１へ移動して（経路（８）⇒（９））、ウエハＷ１をエッチング処理し、次に、搬送部（真空圧用）Ｈ２のダブルアームＷＡ２によりウエハＷ１を搬送部（真空圧用）Ｈ２を経由して真空圧に切換えられているロード／ロック（Ｌ／Ｌ）室ＬＯ１１へ移動し（経路（１０）⇒（１１））、ロード／ロック（Ｌ／Ｌ）室ＬＯ１にて真空圧から大気圧へ切換えが行われ、次に、搬送部（大気圧用）Ｈ１のダブルアームＷＡ１によりウエハＷを大気圧搬送部ＴＣ１１へ移動することにより、ウエハＷ１を搬出し（経路（１２）⇒（１３））、次に、大気圧搬送部ＴＣ１に備えられた光学式表面粗さ測定器Ｓ１による検査によりウエハＷ１の表面の表面粗度Ｒａが規定値ならば、アームＡ１によりカセットＫ１にウエハＷ１を収納する（経路（１４））。【０１２１】
一方、大気圧搬送部ＴＣ１のアームＡ１によりカセットＫ１からウエハＷ１を取り出して、大気圧搬送部兼センタリング部ＴＣ１へ移動し（経路（１））、表面層の事前のエッチングが必要と判断された場合には、搬送部（大気圧用）Ｈ１のダブルアームＷＡ１によりウエハＷ１を大気圧に切換えられているロード／ロック室ＬＯ１へ直接移動（経路（２）⇒（７））させる。ここでウエハＷのロード／ロック室ＬＯ１の以降の移動動作フローは表面層の事前のエッチングが不要と判断された場合の動作フローと同様のため説明を省略する。【０１２２】
また、大気圧搬送部ＴＣ１１において、光学式表面粗さ測定器Ｓ１による検査でウエハＷ１の表面の表面粗度Ｒａが規定値でないならば、搬送部（大気圧用）Ｈ１のダブルアームＷＡ１によりウエハＷ１を、センタリング部ＴＣ１２からスピンコータ室ＳＣ１へ移動して（経路（２）⇒（３））、再度、ウエハＷ１の表面にレジスト膜形成の為にレジスト塗布処理し、以降の経路（経路（４）⇒（１３））までの処理を、ウエハＷ１の表面の表面粗度Ｒａが規定値になるまでレジスト膜形成＋ドライエッチング処理を繰り返す。【０１２３】
以上の動作手順を経て、ウエハＷを初期ウエハのように再生する。【０１２４】
なお、光学式表面粗さ測定器Ｓ１は大気圧搬送部ＴＣ１に備えられたとしているが、搬送部（大気圧用）Ｈ１に設けても良い。これにより、大気圧搬送部ＴＣ１にウエハＷを搬出しなくともウエハＷの表面の表面粗度Ｒａを測定できる為、規定値でないならばウエハＷを再度スピンコータ室ＳＣ１へ移動出来る。【０１２５】
ここで、ウエハ再生装置４００内の各工程等とのウエハＷ１の受渡し動作は、例えば、搬送部Ｈ１（大気圧用）のダブルアームＷＡ１はベーク室Ｂ１からロード／ロック室（Ｌ／Ｌ）室ＬＯ１１へのウエハＷの受渡し（経路（５）⇒（７））と、ロード／ロック室（Ｌ／Ｌ）室ＬＯ１１から大気圧搬送部兼センタリング部ＴＣ１へのウエハＷの受渡し（経路（１２）⇒（１３））とを同時に行う。【０１２６】
次に大気圧搬送部兼センタリング部ＴＣ１からのスピンコータ室ＳＣ１へのウエハＷの受渡し（経路（２）⇒（３））とスピンコータ室ＳＣ１からベーク室Ｂ１へのウエハＷの受渡し（経路（４）⇒（５））とを同時に行うことが可能であり、このことによりウエハの各処理室あるいは各工程への搬送時間が短縮される。ウエハ搬送アームの数を増やせばより多くのウエハの受渡しを同時に行うことができる。【０１２７】
また、次工程のウエハ処理時間待ちが発生する場合は、ウエハ待機位置を設けても良い。また、大気圧用と真空圧用にそれぞれ専用にて別体に構成された搬送部（Ｈ１，Ｈ２）と、大気圧と真空圧との切換えを行うロード／ロック室（Ｌ／Ｌ）室ＬＯ１１とを別空間にて構成することにより、大気圧領域から真空圧領域へのウエハＷ１の受渡しは、搬送部（大気圧用）Ｈ１と搬送部（真空圧用）Ｈ２の別体で構成されたそれぞれ専用の搬送装置により行われる為、ウエハＷ１の表面にウエハＷ１を回転させレジストを塗布するスピンコータ室ＳＣ１でのレジストの飛散等により、大気圧用の搬送部Ｈ１のダブルアームＷＡ１に汚れが生じても真空圧中で反応ガスによるドライエッチング処理を行うエッチング室Ｅ１に、大気圧専用の搬送アームＷＡ１が直接入らない為、エッチング室Ｅ１へのダスト汚染を抑制出来る。【０１２８】
また、大気圧用と真空圧用に搬送部（Ｈ１、Ｈ２）がそれぞれ専用で構成されている為、ロード／ロック室（Ｌ／Ｌ）室ＬＯ１１と搬送部（Ｈ１、Ｈ２）は別空間にて構成され、ダブルアームの機構等の大きな空間を必要とする搬送部の空間に対して直接、大気圧と真空圧雰囲気の切換え動作を行わない為、ロード／ロック室（Ｌ／Ｌ）室ＬＯ１１をよりコンパクトに構成出来、ロード／ロック室（Ｌ／Ｌ）室ＬＯ１１の大気圧と真空圧の切換えの為の処理時間が短縮できる。【０１２９】
また、真空圧雰囲気中であるエッチング室Ｅ１へのウエハの受渡し動作と、大気圧雰囲気中でレジストをウエハＷ１の表面に塗布するスピンコータ室ＳＣ１とウエハＷ１の表面に塗布されたレジスト膜を乾燥させるベーク室Ｂ１と大気圧搬送部兼センタリング部ＴＣ１とのウエハＷ１の受渡し動作を並列処理可能に行うため、真空圧と大気圧の切換えが生じても生産性を向上できる。【０１３０】
このようなウエハ粗さ仕上げ工程（レジスト膜形成＋ドライエッチ）のウエハ再生装置４００構成にて、スピンコータＳＣ１によるレジスト塗布とベークチャンバーＢ１によるポストベーク処理とドライエッチングチャンバーＥ１によるドライエッチング処理をインライン化してできる。【０１３１】
また、ベークチャンバーＢ１は、ホットプレートなどによる熱的なベークの場合と光（ＵＶ）などによるベーク処理の場合も可能である。【０１３２】
また、光ベーク処理の場合は、例えば搬送部Ｈ１などの搬送経路の上面にＵＶランプを取り付けて、搬送中に光ベークすることも可能である。【０１３３】
また、ウエハＷの表面の表面粗度Ｒａの測定のための光学式の表面粗さ測定器Ｓ１は、光学顕微鏡などを用いても良い。【０１３４】
次に、ここで対比のためにウエハ粗さ仕上工程のレジスト形成工程とエッチング処理工程を別装置で構成し、それぞれバッチ処理した場合の他のウエハ再生装置について説明する。【０１３５】
図１９は、ウエハ再生装置の構成および処理工程を示すフロー図である。図１９に示すように、まずレジスト形成処理工程であるところのスピンコータにより半導体ウエハ２００の板面に鉛直な方向の軸を回転軸として半導体ウエハ２００を回転させながら半導体ウエハ２００の面に形成する膜２２０の一例であるレジストを半導体ウエハ２００の表面に塗布して（図示せず）、レジスト被覆処理し（ステップＳ２２１）、ホットプレートにより半導体ウエハ２００の表面に被覆された膜２２０（レジスト）をレジストベーク処理し（ステップＳ２２２）、その後、別体の装置であるドライエッチング処理工程のドライエッチャーにより膜２２０と共にその膜２２０が形成されている側の面の半導体ウエハ２００の表面をドライエッチング処理する（ステップＳ２２３）。次に、表面検査処理工程の表面検査装置により半導体ウエハ２００の表面の表面粗度ＲａやＴＴＶなどの表面検査処理し（ステップＳ２２４）、この検査の結果、半導体ウエハ２００の表面の表面粗度ＲａがＯＫの時（ステップＳ２２５にてＹｅｓ）はウエハ再生処理を終了し、ウエハ表面の表面粗度ＲａがＮＧの時（ステップＳ２２５にてＮｏ）はスピンコータによるレジスト被覆処理から以下の処理を繰り返し、結果的に半導体ウエハ２００表面の表面粗度ＲａがＯＫとなった時（ステップＳ２２５にてＹｅｓ）にウエハ再生処理を終了する。【０１３６】
このウエハ再生装置では、レジスト形成処理工程としてレジスト被覆処理とレジストベーク処理の装置がそれぞれ別装置として必要であり、また更にドライエッチング処理工程としてドライエッチング処理の装置が必要であり、各処理工程の各処理ごとに個別にバッチ処理するための別々の装置が必要（レジスト被覆処理とベーク処理は同一の場合もある）である。そのため、半導体ウエハ２００が一旦処理装置の外部に搬出されるために、半導体ウエハ２００の表面に異物が付着し易く、この付着した異物（パーティクル）によるドライエッチング異常（局所的にエッチング速い箇所の存在や、残渣の発生、エッチング形状異常など）や、また更に、経時変化や大気圧雰囲気によるレジスト膜質の変化がレジスト対シリコン選択比を変化させることで、半導体ウエハ２００表面の仕上がりの表面粗度Ｒａが悪化するという問題などが発生する可能性がある。【０１３７】
なお、上記の各実施の形態のドライエッチング処理においては、以下のような方法を実施することができる。【０１３８】
半導体ウエハ２００の表面の被覆膜と半導体ウエハ２００（Ｓｉ）のドライエッチングにおける選択比について、被覆膜がドライエッチングされて半導体ウエハ２００（Ｓｉ）基材自体の少なくとも一部の表面が露出した時点で、異なるドライエッチング条件に変更するように、実施しても良い。【０１３９】
なお、上記の各実施の形態において使用するレジストとしては、例えば、東京応化製の「ＯＦＰＲ５０００ＬＢ」等があるが、ドライエッチング時のＳｉとの選択比が１に近づくものであれば、このレジスト以外を使用してもよく、特にこれに限定するものではない。【０１４０】
半導体ウエハ２００の表面に形成する膜２２０は、具体的には、形成する有機膜の材料として、フォトレジスト、スクリーン印刷レジスト、エッチングレジスト、めっきレジスト、ソルダーレジスト等のレジスト用材料、ポリイミド、アクリル樹脂（ＰＭＭＡ）などを例示できる。あるいは各種熱硬化性樹脂や光硬化性樹脂を用いることもできる。【０１４１】
また、無機膜の材料でもよい。有機系の材料に無機系の材料がフィラーなどとして含有するものでも構わない。特に無機系の材料をフィラーとして添加した有機系の材料の場合、半導体ウエハ２００の材質との選択比（後述）をフィラーの量で調節することができるため好ましい。【０１４２】
また、半導体ウエハ２００の表面に膜２２０を形成する方法は、特に限定されるものではない。具体的には、スピンコート法、ミスト法、インクジェット法、スリットコート法などが例示できる。また、ＣＶＤ（Ｃｈｅｍｉｃａｌ  Ｖａｐｏｒ  Ｄｅｐｏｓｉｔｉｏｎ）やＰＶＤ（Ｐｈｙｓｉｃａｌ  Ｖａｐｏｒ  Ｄｅｐｏｓｉｔｉｏｎ）により必要な膜２２０を形成しても構わない。【０１４３】
また、被覆膜は、複数層による積層構造とするように、実施することができる。【０１４４】
また、ウエハ表面に対する被覆の方法は、例えば、プラズマ処理により重合膜を形成するように、実施することができる。または、裏面に柔軟な膜のあるテープ類を貼付けるように、実施しても良い。【０１４５】
また、被覆の方法は、ウエハの被覆表面の平坦性を向上するために、被覆膜を重ね塗りするように、実施することができる。【０１４６】
また、ウエハ（Ｓｉ）表面の変質層２０５をエッチング除去した後に、ウエハ表面を被覆しドライエッチング処理するように、実施することができる。
【産業上の利用可能性】
【０１４７】
本発明は、半導体デバイスの製造分野において利用することが考えられる。
【図１】
2009031270.tif 000003
【図２】
2009031270.tif 000004
【図３】
2009031270.tif 000005
【図４】
2009031270.tif 000006
【図５】
2009031270.tif 000007
【図６】
2009031270.tif 000008
【図７】
2009031270.tif 000009
【図８】
2009031270.tif 000010
【図１０】
2009031270.tif 000011
【図１１】
2009031270.tif 000012
【図１３】
2009031270.tif 000013
【図１５】
2009031270.tif 000014
【図１６】
2009031270.tif 000015
【図１７】
2009031270.tif 000016
【図１８】
2009031270.tif 000017
【図１９】
2009031270.tif 000018
【図２０】
2009031270.tif 000019
【図２１】
2009031270.tif 000020
【図９】
2009031270.tif 000021
【図１２】
2009031270.tif 000022
【図１４】
2009031270.tif 000023
【手続補正書】
【提出日】平成22年3月3日(2010.3.3)
【手続補正１】
【補正対象書類名】明細書
【補正対象項目名】全文
【補正方法】変更
【補正の内容】
【発明の詳細な説明】
【技術分野】
【０００１】
本発明は、半導体装置の製造プロセスにおいて不良となった半導体ウエハである中途ウエハを、半導体回路の製造プロセスを経る前の初期の半導体ウエハと同一視しうる半導体ウエハに再生するウエハ再生技術に関する。
【背景技術】
【０００２】
ＩＣ（Ｉｎｔｅｇｒａｔｅｄ  Ｃｉｒｃｕｉｔ）を製造する場合、薄い円板形状の半導体ウエハ（以下「初期ウエハ」と呼ぶ場合もある）の一表面に種々の層を形成し、また、形成した膜の一部をエッチングなどして多数の回路パターンを半導体ウエハの上に形成していく（以下、「ウエハ」と呼ぶ場合もある（また半導体基板と呼ぶ場合もある））。
【０００３】
この半導体装置の製造プロセスにおいて、いずれかの層を形成する段階や、層の一部を除去するエッチング段階で何らかの不具合が生じた場合、半導体ウエハは、その後の製造工程にまわされることはなく不良半導体ウエハ（以下「中途ウエハ」と記す場合がある。）として廃棄される。
【０００４】
この不具合が生じ廃棄された中途ウエハは、半導体ウエハ自体には不具合が無く、その表面に形成された層に不具合が存在しているため、半導体の製造プロセスにおいて形成された層を除去し、半導体ウエハの表面状態を整えれば初期と同一視しうる半導体ウエハ（以下、「再生ウエハ」と記す場合がある。）を再生することができる。
【０００５】
従来の半導体ウエハの再生方法としては、例えば、特許文献１に記載の半導体ウエハの再生方法がある。（ａ）半導体ウエハの表面に形成された層を物理的（機械的）に除去する表面研削。（ｂ）半導体ウエハの表面に存在する不純物や損傷を除去する湿式化学エッチング（ウエットエッチング）。（ｃ）半導体ウエハの縁部の研磨。（ｄ）半導体ウエハの表面および／あるいは裏面を平坦にする研磨（バフ研磨等）のウエハ再生方法が開示されている。
【先行技術文献】
【特許文献】
【０００６】
【特許文献１】特開２００１−３５８１０７号公報
【発明の概要】
【発明が解決しようとする課題】
【０００７】
ところが、特許文献１に開示されているように半導体ウエハを再生するための最終工程としてバフ研磨を採用すると、半導体ウエハの表面は、ある程度の平坦性を確保することができるが、半導体の微細加工が進む昨今では、要求される平坦度に達することは困難である。
【０００８】
また、バフ研磨では、砥粒や薬液が半導体ウエハ上に残存するため、これらを洗浄する工程が必須となる。また、洗浄後の廃液を処理する必要も生じる。
【０００９】
さらに、砥粒により半導体ウエハの表面の一部に大きな穴が発生したり、半導体ウエハ表面の一部に砥粒が埋まり込んだりするようなパーティクルが半導体ウエハの表面に発生するなど部分的な欠損が発生することもある。
【００１０】
本発明は、これらの課題に鑑みなされたものであり、半導体ウエハの再生に必要な廃液などを可及的に抑制し、表面が平坦、かつ、清浄度の高い半導体ウエハに再生するウエハ再生方法およびウエハ再生装置を提供することを目的とする。
【課題を解決するための手段】
【００１１】
上記の課題を解決するために、本発明に係るウエハ再生方法は、半導体ウエハの表面に形成された他物質層および／あるいは少なくとも一部の不具合層を除去し、前記半導体ウエハを再生するウエハ再生方法であって、前記他物質層および／あるいは少なくとも一部の不具合層を前記半導体ウエハから物理的に除去する物理的除去ステップと、前記物理的除去ステップにより他物質層および／あるいは少なくとも一部の不具合層が除去された半導体ウエハの面に膜を形成する膜形成ステップと、前記膜形成ステップにより形成された前記膜と共にその膜が形成されている側の面の半導体ウエハの表面をプラズマによりエッチングするドライエッチングステップとを含む。
【００１２】
これにより、薬液などを節減でき、廃液の発生を抑え、平坦かつ清浄な表面を有する半導体ウエハに再生することが可能となる。
【００１３】
前記膜形成ステップでは、ＣＶＤ（Ｃｈｅｍｉｃａｌ  Ｖａｐｏｒ  Ｄｅｐｏｓｉｔｉｏｎ）により膜を形成してもよい。
【００１４】
これにより、ドライエッチング装置と同様に真空圧中でプラズマ処理を行うプラズマ処理装置を用いて膜を形成することができ、また、少なくとも、半導体ウエハを大気圧中にさらすことなく、膜形成とドライエッチングとを行うことが可能となる。
【００１５】
さらに、前記膜形成ステップより前に、他物質層および／あるいは少なくとも一部の不具合層が除去された半導体ウエハの面にプラズマにより直接エッチングする事前ドライエッチングステップを含むことが望ましい。
【００１６】
これにより、他物質層および／あるいは少なくとも一部の不具合層が除去されることにより半導体ウエハの表面に存在する変質層などを事前に除去することができ、ドライエッチングステップの際に設定した膜と半導体ウエハ（Ｓｉ）の選択比を１としたエッチング条件を変質層の存在により、変更する必要が無くなる。さらに、事前ドライエッチングステップにより半導体ウエハの表面の凹凸に存在していたエッジ部分がエッチングにより滑らかになるため、他物質層および／あるいは少なくとも一部の不具合層が除去された半導体ウエハの面に膜を形成する膜形成ステップ後のドライエッチングの際に、より全体的にまんべんなくエッチングを行うことができる。従って、再生された半導体ウエハの表面をより平坦にすることができる。
【００１７】
また、半導体ウエハの面に形成された他物質層および／あるいは少なくとも一部の不具合層を除去し、前記半導体ウエハを再生するウエハ再生方法であって、前記他物質層および／あるいは少なくとも一部の不具合層を前記半導体ウエハからウエットエッチングにより除去する化学的除去ステップと、前記化学的除去ステップにより他物質層および／あるいは少なくとも一部の不具合層が除去された半導体ウエハの面の少なくとも片側の面に膜を形成する膜形成ステップと、前記膜形成ステップにより形成された前記膜と共にその膜が形成されている側の面の半導体ウエハの表面をプラズマによりエッチングするドライエッチングステップとを含む。
【００１８】
これにより、ウエハ表面粗さ仕上げ工程時の研磨処理等による半導体ウエハを砥粒除去洗浄する工程を廃することができ、その洗浄液やその廃棄を不要として、ひいてはコストを削減し、さらに平坦かつ清浄な表面を有する半導体ウエハに再生することが可能となる。
【発明の効果】
【００１９】
本発明によれば、ウエハ表面粗さ仕上げ工程時に、砥粒の入った薬液を使う研磨処理（ＣＭＰ等）を行わなくても良く、ウエハ表面粗さ仕上げ工程時の半導体ウエハの表面粗さ仕上げ工程処理に対し、砥粒除去洗浄する工程を廃することができ、さらにその工程で使用される洗浄液やその廃棄処理を不要とすることができる。ひいてはそのコストを削減することができ、表面が平坦かつ清浄度の高いウエハに再生することが可能である。
【図面の簡単な説明】
【００２０】
【図１】本発明の実施の形態１に係るウエハ再生方法の流れを示すフローチャートである。
【図２】同実施の形態１に係るウエハ再生方法の流れを示す工程図である。
【図３】物理的除去の一例を示す概念図である。
【図４】物理的除去の他の例を示す概念図である。
【図５】半導体ウエハの表面状態を模式的に示す断面図である。
【図６】ドライエッチング装置の構成例を模式的に示す図である。
【図７】本発明の実施の形態２に係るウエハ再生方法の流れを示すフローチャートである。
【図８】同実施の形態２に係るウエハ再生方法の流れを示す工程図である。
【図９】実施の形態１、２に係るウエハ再生方法における研削後と各処理後の半導体ウエハの表面状態を示す電子顕微鏡写真を含む図である。
【図１０】本発明の実施の形態３に係るウエハ再生方法の流れを示すフローチャートである。
【図１１】同実施の形態３に係るウエハ再生方法の流れを示す工程図である。
【図１２】研削後のＳｉウエハ平滑化におけるレジスト膜形成＋ドライエッチング２回処理の説明図である。
【図１３】研削後のＳｉウエハ平滑化におけるＳＦ６／ＣＦ４ガス流量比の依存性の説明図である。
【図１４】研削後のＳｉウエハ平滑化における結果説明図である。
【図１５】Ｓｉウエハ鏡面化処理におけるドライエッチング処理回数と表面粗度Ｒａとの関係説明図である。
【図１６】本発明の実施の形態に係るウエハ粗さ仕上工程のウエハ再生装置の構成を示す概略図である。
【図１７】同実施の形態に係るウエハ再生装置におけるウエハ位置決め手段の説明図である。
【図１８】同実施の形態に係るウエハ再生装置における動作を示すフローチャートである。
【図１９】対比の為に、ウエハ表面粗さ仕上げ工程であるレジスト形成工程とエッチング処理工程とを別装置で構成した場合のウエハ再生装置の処理を示すフローチャートである。
【図２０】対比の為に、再生するウエハ表面にレジスト膜を形成せず直接ドライエッチングした場合のウエハの表面状態の説明図である。
【図２１】対比の為に、ウエハ表面粗さ仕上げ工程で物理化学的な除去による研磨処理を行うＣＭＰ処理により、ウエハを再生する方法の流れを示す工程図である。
【発明を実施するための形態】
【００２１】
次に、本発明に係る実施の形態について図面を参照しつつ説明する。
【００２２】
（実施の形態１）
本発明の実施の形態１のウエハ再生方法について、図面を参照しつつ説明する。
図１は本実施の形態１に係るウエハ再生方法の流れを示すフローチャートである。図２は本実施の形態１に係るウエハ再生方法の流れを示す工程図である。
【００２３】
図１、図２に示すように、まず、ウエハ表面層除去工程にて、半導体ウエハ２００の表面に形成される他物質層２１０および／あるいは少なくとも一部の不具合層を物理的に除去する物理的除去ステップ／ウエハ表面層除去工程（Ｓ１０１）を実行する。
【００２４】
ここで、半導体ウエハ２００とは、半導体装置を形成するためのベースとなるものであり、ＳｉやＧａＡｓ等の半導体材料を薄い円板状に加工して得られたものである（以下「ウエハ」とも呼ぶ）。
【００２５】
他物質層２１０とは、半導体装置を製造するために半導体ウエハ２００上に形成される様々な種類の層を意味している。例えば、絶縁膜としてのＳｉＯ２や、電子を運ぶための金属膜、何らかの機能を発揮させるための半導体層（半導体回路層）などである。また、他物質層２１０は、半導体の製造工程が進むにつれて、半導体ウエハ２００上に様々な状態で形成されていく。
【００２６】
物理的に除去するとは、化学的以外の方法で除去することを意味している。例えば、砥石などで中途ウエハの表面を削り、半導体ウエハ２００から他物質層２１０を除去する研削や、切削工具を用いて他物質層２１０を除去する切削、砂などの微小粒を空気の勢いで他物質層２１０に衝突させ他物質層２１０を除去するショットブラスト、砥粒を布帛等でこすりつけて他物質層２１０を除去するバフ研磨などがあげられる。なお、バフ研磨などの物理的除去では、酸性やアルカリ性のペースト等の物質も同時に使用されるが、これも物理的除去に含む。つまり、他物質層２１０を化学的な方法で脆弱化しているが、なお物理的な力により他物質層２１０を除去しているため物理的除去に含むものとする。
【００２７】
図３は物理的除去の一例を示す概念図である。
同図に示すように、半導体ウエハ２００の上に他物質層２１０が形成されている。そして、円筒形状の砥石３００が回転しながら当該他物質層２１０に接触することで、他物質層２１０を物理的に除去している。そして砥石３００を半導体ウエハ２００の表面に沿って移動させることで、全ての他物質層２１０を除去することができる。なお、他物質層２１０を全て除去するために、他物質層２１０と共に半導体ウエハ２００の表面をわずかに削り取っている。
【００２８】
また、物理的除去の他の例を図４に示す。
この場合も図３と同様に、半導体ウエハ２００の上に他物質層２１０が形成されている。そして、図４（ａ）のように円盤形状の砥石３０１が軸Ｊ１を回転軸として、図４（ｂ）のように矢印Ｙ５１の方向に回転しながら当該他物質層２１０に接触することで、他物質層２１０を物理的に除去している。そして、図４（ｂ）のように砥石３０１全体を半導体ウエハ２００の表面に沿って矢印Ｙ５２で示す半導体ウエハ２００の円周方向に移動させることで、全ての他物質層２１０を除去することができる。なお、この場合も、他物質層２１０を全て除去するために、他物質層２１０と共に半導体ウエハ２００の表面をわずかに削り取っている。
【００２９】
なお、砥石３００、３０１と接触する部分には、冷却や削りくずの飛散防止を目的として水などを流しておいても構わない。
【００３０】
ここで、要求される再生ウエハの最終ウエハ粗さ仕上げの平坦度は３０Å以下である。これに対し、半導体ウエハ２００の表面の表面粗度Ｒａが３０Åより大きい状態を、半導体ウエハ２００の表面が荒れた状態という。通常砥石で研削すれば表面粗度Ｒａが１００Å以上となる。
【００３１】
なおここで、対比の為に、半導体ウエハ２００の表面に形成される他の物質層２１０を除去せず、再生前ウエハを、直接ドライエッチング処理することにより、半導体ウエハ２００を再生しようとした場合を図２０（ａ）に示す。
【００３２】
しかし、この方法では、他の物質層２１０である回路層と半導体ウエハ２００（Ｓｉ）の選択比αが１にならないため、エッチングムラが発生する。
【００３３】
また、再生前ウエハを半導体ウエハ２００の表面に形成される他の物質層２１０の除去の為の研削後に直接ドライエッチング処理することにより、半導体ウエハ２００を再生しようとした場合を図２０（ｂ）に示す。
【００３４】
しかし、この方法でも、研削後のウエハ表面に発生する研削スジに起因して、ドライエッチング処理後にもウエハ表面に大きなうねり（Ｒａ＝１００Å）が残ってしまう。
【００３５】
以上のように、単純にドライエッチングだけの処理を実施した場合、細かな凹凸はなくなるが、大きな段差が同等もしくは拡大して転写するため、半導体ウエハ２００の表面の表面粗度Ｒａは改善できない。したがって、研削後の半導体ウエハ２００の表面のうねりがあまり改善されず、所望のウエハ平坦度が得られない。
【００３６】
ウエハ表面層除去工程の物理的除去ステップ（Ｓ１０１）の後に、次に、ウエハ粗さ仕上げ工程にて、前記物理的除去ステップ（Ｓ１０１）により他物質層２１０が完全に除去され表面が荒れた半導体ウエハ２００の面にレジスト等の膜２２０を形成する膜形成ステップ（Ｓ１０４）を実行する。
【００３７】
半導体ウエハ２００の表面に膜としてレジスト等の膜２２０（以下、被覆膜２２０とも言う）を形成する方法としては、例えばスピンコート法が挙げられ、簡易な装置で、半導体ウエハ２００の板面に鉛直な方向の軸を回転軸として半導体ウエハ２００を回転させながら半導体ウエハ２００の面に形成する膜２２０の一例であるレジストを半導体ウエハ２００の表面に塗布し、半導体ウエハ２００の荒れた表面全体を覆うことができ、塗布した後の被覆膜２２０の表面を平坦にすることが可能であるので好ましい。
【００３８】
図５は半導体ウエハの表面状態を模式的に示す断面図である。
図５（ａ）に示すように、他物質層２１０および／あるいは不具合層の少なくとも一部が除去された半導体ウエハ２００の表面は荒れた状態となっている（例えば表面粗度Ｒａで１００Å）。
【００３９】
半導体ウエハ２００上に形成する膜２２０は、図５（ｂ）に示すように、荒れた半導体ウエハ２００の表面の最大ピークを覆い隠す程度の厚さが好ましい。形成された膜２２０の表面は、半導体ウエハ２００の裏面と平行であるように形成する。これにより、再生された半導体ウエハ２００の厚みが均一になるからである。また、形成された膜２２０の表面は、少なくとも半導体ウエハ２００の荒れた表面よりは平坦であることが好ましい。これにより、最終的に得られる半導体ウエハ２００の表面の表面粗度Ｒａに影響を及ぼすからである。
【００４０】
ここで、前記物理的除去ステップにより他物質が完全に除去され、表面が荒れた半導体ウエハ２００の面に膜２２０を形成する膜形成ステップを実行するとあるが、半導体ウエハ２００の表面に他物質２１０が付いていない場合や、あるいは半導体ウエハ２００の表面に他物質２１０が当初から付いていない場合、物理的除去ステップ（Ｓ１０１）を行わず、表面が荒れた半導体ウエハ２００の面に膜を形成する膜形成ステップを実行しても良い。
【００４１】
次に、ウエハ粗さ仕上げ工程の前記膜形成ステップ（Ｓ１０４）により形成された膜２２０と共にその膜が形成されている側の面の半導体ウエハ２００の表面をガスプラズマにより鏡面になるようにエッチングするドライエッチングステップ（Ｓ１０７）を実行する。
【００４２】
ここで、ガスプラズマとは、高度に電離したガスの正イオンと電子とが混在している状態であり、真空圧チャンバ内に所望のガスを導入し、高周波の電圧等を印加することによって得ることができるものである。
【００４３】
前記ガスは、特に限定されるものではないが、半導体ウエハ２００を高いレートでエッチングできるガスとして、ＳＦ６、ＣＦ４、ＮＦ３、ＣＨＦ３、Ｃ２Ｆ６、Ｃ３Ｆ８、Ｃ５Ｆ８、Ｃ４Ｆ８、ＳｉＦ４、Ｆ２などのＦを含むガスや、Ｃｌ２、ＨＣｌ、ＨＩ、ＨＢｒ、ＢＣｌ３、ＳｉＣｌ４などの他のハロゲンを含むガスを用いるのが好ましい。また、前記ガスを単独ばかりでなく複数種類のガスを混合して使用しても良い。さらに、プラズマを安定させる等直接エッチングに寄与しないガスを添加ガスとして用いても良い。例えば、Ｏ２、Ａｒ、Ｈｅなどのガスである。
【００４４】
なお、膜２２０と半導体ウエハ２００との選択比を約１とするようなガスを選定するか、ガスの組合せを選定することが望ましい。
【００４５】
具体的には、エッチング用ガスとしてＳＦ６とＣＦ４とを選定した場合、選択比を１にするガス比は、真空圧度が０．７Ｐａにおいて、ＳＦ６／ＣＦ４  ４０／６０〜１００／０である、特に著しく半導体ウエハ２００の表面の表面粗度Ｒａが小さくなるガス比は、ＳＦ６／ＣＦ４  ８０／２０〜１００／０の範囲である。
【００４６】
図６は、ドライエッチング装置を模式的に示す図である。
同図に示すように、ドライエッチング装置１００は、減圧可能な真空圧チャンバ１１０と、真空圧排気系１２０と、ガス供給系１３０と、電源１４０、１４５と、電極１５０と、下部電極１５５と、温度制御手段１６０と、これらを総合的に制御する制御部１０５を備えている。
【００４７】
真空圧チャンバ１１０は、内部を真空圧に維持し、大気圧に対抗する強度を備えた容器である。
【００４８】
真空圧排気系１２０は、真空圧チャンバ１１０内に存在する空気などをターボポンプ等（図示せず）により真空圧チャンバ１１０外に廃棄する装置群である。
【００４９】
ガス供給系１３０は、ガスボンベや液体ガス用容器から供給される複数種類のガスを、所定の割合で真空圧チャンバ１１０内に導入することができる装置群である。
【００５０】
電源１４０、１４５は、真空圧チャンバ１１０内でプラズマを発生させるために必要な電力を供給する電源であり、高周波電源１４０、１４５は真空圧チャンバ１１０内部の上下に配置された電極１５０、１５５にそれぞれ接続されている。
【００５１】
電極１５０は、高周波電源１４０から供給される高周波パワーを真空圧チャンバ１１０内に放出し、ガスを振動させてプラズマを発生させるアンテナとして機能するものである。真空圧チャンバ１１０の上部に配置される電極１５０はコイル状となっている。また、下部電極１５５は、半導体ウエハ２００を載置することができるテーブル状となっており、高周波電源１４５から供給される高周波パワーにより下部電極１５５にバイアスパワーが供給され、真空圧チャンバ１１０内のプラズマ化された反応ガスのイオンを下部電極１５５側に載置された半導体ウエハ２００側に引き込むことによりエッチングレートを向上させるものである。
【００５２】
温度制御手段１６０は、エッチングレートを向上させるため半導体ウエハ２００を昇温したり、一方、プラズマのエネルギーにより加熱される半導体ウエハ２００を冷却して所定の温度を維持しエッチングレートを安定させたりするための装置である。一般的には、半導体ウエハ２００を載置する下部電極１５５を冷却するため、下部電極１５５の内部に冷却媒体（純水、オイル）等や下部電極１５５と半導体ウエハ２００の裏面との間に冷却媒体（Ｈｅ）を一定の温度で循環させるものである。
【００５３】
また、図示されていないが、真空圧中で半導体ウエハ２００を下部電極１５５に保持させるために、下部電極１５５には、直流電源１４６が接続され、半導体ウエハ２００を静電吸着する静電吸着（ＥＳＣ：Ｅｌｅｃｔｒｏｓｔａｔｉｃ  Ｃｈｕｃｋ）装置等が設けられている。これにより、半導体ウエハ２００と下部電極１５５とが均等に密着し、温度制御手段１６０により半導体ウエハ２００を均等に温度調節することが可能となる。
【００５４】
以上のドライエッチング装置１００とガスを用い、ドライエッチングを実行する。具体的には、（１）真空圧チャンバ１１０内の下部電極１５５に、膜が形成された半導体ウエハ２００を載置し、静電吸着により固定する。（２）真空圧排気系１２０により真空圧チャンバ１１０内を所定の真空圧度に達するまで排気する。（３）所定のガスを真空圧チャンバ１１０内に導入する。（４）電源１４０を用いて電極１５０に高周波の電圧を印加し、真空圧チャンバ１１０内に導入したガスのプラズマを発生させる。（５）電源１４５を用いて下部電極１５５に高周波の電圧を印加し、真空圧チャンバ１１０内のプラズマ化された反応ガスのイオンを下部電極１５５側に載置された半導体ウエハ２００側に引き込む。（６）所定の時間、半導体ウエハ２００に対しプラズマを作用させることで、膜形成ステップにて形成された膜と共にその膜が形成されている側の面の半導体ウエハ２００の表面がプラズマにより鏡面になるようにドライエッチングされる。
【００５５】
これにより、物理的除去により発生した半導体ウエハ２００の表面の荒れや変質層２０５が除去され、平坦な表面を得ることができる。
【００５６】
以上の方法によれば、パーティクルや変質箇所のない平坦な表面を備えた半導体ウエハ２００に再生することが可能となる。
【００５７】
なお、大気圧と真空圧の切換えを行うロードロック室などを完備すれば、真空圧チャンバ１１０を大気圧に開放すること無く半導体ウエハ２００を出し入れできる。
【００５８】
ここで対比の為にウエハ表面粗さ仕上げ工程で半導体ウエハ２００のウエハ面に対し、砥粒の入った薬液を使い物理化学的な除去による研磨処理を行う高精度のウエハ粗さ仕上げ方法であるＣＭＰ（ケミカルメカニカルポリシング）処理により、ウエハを再生する方法を示す。
【００５９】
例えば、図２１に示すように、このウエハ再生方法では、半導体ウエハ２００の表面に形成される他物質層２１０および／あるいは少なくとも一部の不具合層を研削等により除去処理するウエハ表面層除去工程とポリッシング処理（ＣＭＰ）やラッピング処理によるウエハ仕上工程とによりウエハの少なくとも一面の片面を鏡面に再加工しウエハ再生する。
【００６０】
鏡面に加工される半導体ウエハ２００のウエハの表面と、その表面の裏面側であるウエハの裏面にて、ウエハの裏面の状態がＯＫの時は、ウエハの表面にポリシング（ＣＭＰ）処理を実行し、裏面に微小な突起があってパーティクル源になりＮＧの時は裏面ラッピング処理を実行する。
【００６１】
以上のウエハ表面層除去工程およびウエハ仕上工程等のメイン処理工程を経て半導体ウエハ２００の表面を表面粗度Ｒａ＜１０Å（１ｎｍ）程度にまで再生する。
【００６２】
しかしながら、ウエハ表面粗さ仕上げ工程時に砥粒の入った薬液を使い物理化学的な除去による研磨処理を行うこの方法では、物理化学的な除去による研磨処理のため、半導体ウエハ２００をウエットエッチング等による砥粒除去洗浄を行う必要があり、ウエハ表面粗さ仕上げ工程以降に、多量の洗浄液やその廃棄処理が必要である。
【００６３】
これに対し、本発明によれば、ウエハ表面粗さ仕上げ工程時に、研磨処理等による砥粒の入った薬液を使う研磨処理（ＣＭＰ、ポリシング等）を行わなくても良く、ウエハ表面粗さ仕上げ工程時の半導体ウエハ２００の表面粗さ仕上げ工程処理に対し、砥粒除去洗浄する工程を廃することができ、さらにその工程で使用される洗浄液やその廃棄処理を不要とすることができる。ひいてはそのコストを削減することができ、表面が平坦かつ清浄度の高いウエハに再生することが可能である。
【００６４】
なお、本対比例では、ウエハ裏面に微小な突起があってパーティクル源になりＮＧの時は裏面ラッピング処理を実行するとしているが、本発明実施の形態の膜形成ステップにより形成された膜２２０と共にその膜２２０が形成されている側の面の半導体ウエハ２００の表面をプラズマによりドライエッチングするウエハ粗さ仕上工程においては、半導体ウエハ２００のウエハ表面を表裏反転してウエハ裏面に膜２２０の被覆処理をし、形成された膜２２０と共にその膜２２０が形成されている側の半導体ウエハ２００の面（裏面）をドライエッチングにより処理することがより望ましい。また、ウエハ再生処理に悪影響を及ぼさなければ、半導体ウエハ２００のウエハ裏面がＮＧ時は、比較例と同様にウエハ裏面に対しラッピング処理を行っても良い。
【００６５】
（実施の形態２）
次に、本発明の実施の形態２のウエハ再生方法について、図面を参照しつつ説明する。
図７は本実施の形態２に係るウエハ再生方法の流れを示すフローチャートである。図８は本実施の形態２に係るウエハ再生方法の流れを示す工程図である。なお、実施の形態２のウエハ再生方法に用いられる装置に関しては、上記実施の形態１と同様であるため、その説明を省略する。
【００６６】
図７、図８に示すように、まず、ウエハ表面層除去工程にて半導体ウエハ２００の表面に形成される他物質層２１０および／あるいは少なくとも一部の不具合層を物理的に除去する（Ｓ２０１）。
【００６７】
次に、他物質層２１０および／あるいは少なくとも一部の不具合層が除去された半導体ウエハ２００をウエハ表面粗さ仕上げ工程にてドライエッチング装置１００に配置し、半導体ウエハ２００に対し事前ドライエッチングを施す（Ｓ２０４）。
【００６８】
これにより、図９（ａ）に示すような、物理的除去の加工速度等に応じて半導体ウエハ２００の表面に発生した変質層２０５を、図９（ｂ）に示すように事前に除去することができる。また、図９（ａ）に示す、物理的除去により半導体ウエハ２００の表面に発生した鋭利な研削痕は、図９（ｂ）に示すようになだらかになる。なお、図９（ｃ）、（ｄ）に示すように、本工程より、研削により発生する鋭利で荒れた表面（図９（ｃ））は、大きなうねり状の荒れ（図９（ｄ））に変化する。しかしながら半導体ウエハ２００の表面の表面粗度Ｒａは大きく改善されないようである。
【００６９】
このように、事前に半導体ウエハ２００の表面の変質層２０５を除去しておくことで、膜２２０と共にその膜が形成されている側の面の半導体ウエハ２００の表面をドライエッチングする際に、膜２２０よりも変質層２０５が選択的にエッチングされたり、逆に変質層２０５がエッチングされにくかったりすることがなくなる。すなわち、変質層２０５のない半導体ウエハ２００と膜２２０との選択比が１となるように調整したガス比などのエッチング条件が、ウエハ表面層除去工程にて、物理的除去の加工速度等応じて半導体ウエハ２００の表面に発生した不確定な要素である変質層２０５により乱されることを防ぐことができ、再生後の半導体ウエハ２００の表面の表面粗度Ｒａをより安定して向上させることが可能となる。
【００７０】
次に、半導体ウエハ２００の表面に膜２２０を形成する（Ｓ２０７）。本実施の形態の場合、ドライエッチング装置１００から半導体ウエハ２００を取り出すことなく、膜２２０を形成する。具体的には、Ｃ４Ｆ８、ＣＨＦ３、炭化水素（ＣＨ４、Ｃ２Ｈ６など）の単独あるいは混合ガスを真空圧チャンバ１１０に導入し、電極１５０に高周波の電圧を印加すれば半導体ウエハ２００上に膜２２０が形成される。なお、投入するエネルギーはエッチングの際のエネルギーより低い。
【００７１】
このように、プラズマＣＶＤ法を用いて膜の形成を行えば、同一真空圧チャンバ１１０内で成膜とエッチングとを行うことができ、真空圧に排気する時間や半導体ウエハ２００を搬送する時間を省略することが可能となる。
【００７２】
なお、真空圧チャンバ１１０の近傍にＣＶＤ用のチャンバを配置し、半導体ウエハ２００を大気圧に戻すことなく二つのチャンバ間を行き来できるものとしても良い。
【００７３】
次に、膜２２０と共に半導体ウエハ２００をドライエッチングする（Ｓ２１０）。
【００７４】
次に、半導体ウエハ２００の表面の表面粗度Ｒａが３０Å以下か否かを判断する（Ｓ２１３）。判断方法は特に限定されない。例えば、実際に半導体ウエハ２００の表面の表面粗度Ｒａを測定しても良く、また、導入するガスの種類や投入するパワー、エッチング時間などを考慮し、経験的に判断しても構わない。そして、表面粗度Ｒａが３０Å以下なら（Ｓ２１３：Ｙｅｓ）終了し、３０Åより大きければ（Ｓ２１３：Ｎｏ）成膜ステップ（Ｓ２０７）からやり直す。
【００７５】
以上の方法によれば、半導体ウエハ２００の表面粗度Ｒａを３０Å以下に確実にすることが可能となる。
【００７６】
なお、膜の形成をＣＶＤで行ったが、スピンコート法など他の方法で膜を形成してもウエハ表面の表面粗度Ｒａを３０Å以下とすることができる。また、ウエハ表面の表面粗度Ｒａの判断基準は、再生された半導体ウエハ２００の使用目的によって異なり、２０Å以下を基準とする場合や１０Å以下を基準とする場合などがある。
【００７７】
（実施例）
以上のような方法に従って、次に、本発明の具体的な実施例を説明する。
一例として、ウエハ表面層除去工程にて、まず、表面に他物質層２１０が設けられた半導体ウエハ２００のシリコンウエハの表面を砥石等で研削し、シリコンウエハ表面から他物質層２１０を除去した。これにより研削後のシリコンウエハの表面の表面粗度Ｒａは１００Å以上であった。
【００７８】
次に、ウエハ粗さ仕上げ工程にて、半導体ウエハ２００のウエハ表面にレジスト塗布を行うスピンコータにシリコンウエハをセットし、２０００ｒｐｍで回転させてレジスト膜を半導体ウエハ２００のシリコンウエハの表面に形成した。レジスト膜の膜厚は１８０００Å程度であった。
【００７９】
次に、半導体ウエハ２００のウエハ表面に塗布されたレジスト膜を固化させるため１２０℃で２分間ベーキングを行った。
【００８０】
次に、レジスト膜が形成された半導体ウエハ２００のシリコンウエハをドライエッチング装置にセットし、形成された膜２２０と共にその膜２２０が形成されている側の半導体ウエハ２００の面のウエハ表面に対し、ドライエッチングを行った。
【００８１】
ドライエッチングの条件を図１２（ｂ）に示す。
【００８２】
以上のドライエッチングで、図１２（ａ）に示すように、半導体ウエハ２００のウエハ表面の表面粗度Ｒａが２６．９Åの表面を有するシリコンウエハを得た。
【００８３】
さらに、表面粗度Ｒａ＝２６．９Åの半導体ウエハ２００のシリコンウエハの表面に再度上記と同様にレジスト膜２２０を形成し、図１２（ｂ）に示す条件で２回目のドライエッチングを施した。
【００８４】
図９（ｅ）、（ｆ）は、２回目のドライエッチングが終了した半導体ウエハ２００の表面状態を示す電子顕微鏡写真を含む図であり、図９（ｅ）は鳥瞰図、図９（ｆ）は断面図である。
【００８５】
図９（ｅ）、（ｆ）に示すように、半導体ウエハ２００のシリコンウエハ表面を走査型電子顕微鏡で観察し、表面が平坦であることを確認した。また、パーティクルや変質部分は確認されなかった。
【００８６】
また、これにより得られたシリコンウエハの表面の表面粗度Ｒａは１４．６〜２１．４Åであった。
【００８７】
以上により、本発明に係るウエハの再生方法を適用すれば、他物質層２１０が形成された半導体ウエハ２００からウエハ表面の粗さＲａが３０Å以下、要すれば２０Å以下の半導体ウエハ２００を再生することが可能となる。
【００８８】
また、ウエハ粗さ仕上げ工程のドライエッチング終了後、そのまま半導体ウエハ２００として使用することも可能となり、剥落した砥石の構成物や砥粒などを洗い流す砥粒除去洗浄の必要が無く、砥粒除去洗浄による多量の廃液が出ることもない。
【００８９】
以上のように実施の形態１および実施の形態２のウエハ再生方法においては、前述した効果が得られ、要求される再生ウエハの最終ウエハ粗さ仕上げの平坦度は３０Å以下であり、十分に達成しているが、一方で以下のような問題点を残している。
【００９０】
すなわち、ウエハ表面層除去工程にて、半導体ウエハ２００の表面に形成された他物質層２１０および／あるいは少なくとも一部の不具合層を研削により除去し、その後に、ウエハ粗さ仕上げ工程にて、他物質層２１０および／あるいは少なくとも一部の不具合層が除去された半導体ウエハ２００の面に膜２２０を形成する膜形成ステップを行い、膜形成ステップにより形成された膜２２０と共にその膜２２０が形成されている側の面の半導体ウエハ２００の表面をプラズマによりエッチングする場合、レジスト膜形成＋ドライエッチングを繰り返すことで、半導体ウエハ２００のウエハ表面の表面粗度Ｒａ（＜２２Å（２．２ｎｍ））を改善できているが、レジスト膜形成＋ドライエッチを４回繰り返しても、半導体ウエハ２００のウエハ表面の表面粗度Ｒａが改善（＜２２Å（２．２ｎｍ））できているにも関わらず、ウエハ粗さが仕上られた半導体ウエハ２００のウエハ表面に目視（半導体ウエハ２００のウエハ表面を斜めから見て）でわかる僅かな研削溝の跡が残る。
【００９１】
また、ウエハ表面層除去工程にて、半導体ウエハ２００のウエハ表面に研削処理を施した場合には、研削処理後に、半導体ウエハ２００のウエハ表面に切り溝の凹凸ができるため、そのウエハ表面の凹凸部に、パーティクル源となる異物が付着し、残りやすくなっている。
【００９２】
そのため、その後のウエハ粗さ仕上げ工程にて、レジスト膜形成＋ドライエッチング処理を実施した場合、半導体ウエハ２００のウエハ表面に被覆されたレジストと半導体ウエハ２００のＳｉの選択比を１にして処理することで、半導体ウエハ２００のウエハ表面の表面粗度Ｒａを改善しているが、半導体ウエハ２００のウエハ表面に付着し、残存している異物の材質によっては、選択比が１とならず、また異物自体がドライエッチングされずに残ることで、局所的な半導体ウエハ２００のウエハ表面の荒れ・パーティクルを引き起こす原因となっている。
【００９３】
以上のような問題に対して、次に説明する実施の形態３においては、主な目標スペックとして、以下のように条件設定する。
・表面粗度Ｒａ値（算術平均粗さＲａ）
１０Å（１ｎｍ  ）以下（測定長さは５０μｍ）
・ＴＴＶ（Ｔｏｔａｌ  Ｔｈｉｃｋｎｅｓｓ  Ｖａｒｉａｔｉｏｎ：ウエハをチヤックし、全面の厚みを測定し最大値で表示。ウエハ全体的なうねりのこと。）
±５（絶対値で１０）μｍ以内
（厚みが薄くなっても、ＴＴＶ許容値は同じ）
・Ｔｈｉｃｋｎｅｓｓ（ウエハ厚み。再生処理後、ダミーウエハとして使える厚み）
６００μｍ以上（初期値は７００μｍ）
・ドライエッチング量
ウエハの面の状態を整える側の面の他の物質層（回路層）および／あるいは少なくとも一部の不具合層を除去後のウエハでは、２μｍ以内
（再生ウエハの種類やウエハ表面層除去工程の処理によって目標値が異なる）
・汚染（もしくはコンタミネーション）
Ａｌ    １×１０Ｅ１３ａｔｏｍ／ｃｍ２以下
Ｎａ    ２×１０Ｅ１０ａｔｏｍｓ／ｃｍ２以下
Ｃｒ    ２×１０Ｅ１０ａｔｏｍｓ／ｃｍ２以下
等。
・表面状態
ミラー面のこと
【００９４】
（実施の形態３）
次に、本発明の実施の形態３のウエハ再生方法について、図面を参照しつつ説明する。
本実施の形態３のウエハ再生方法は、半導体ウエハ２００の面に形成された他物質層２１０（回路層）および／あるいは少なくとも一部の不具合層を半導体ウエハ２００からウエットエッチングによる化学的除去により除去した後、ウエットエッチングにより他物質層２１０および／あるいは少なくとも一部の不具合層が除去された半導体ウエハ２００の面の少なくとも片側の面に膜２２０を形成処理し、膜形成処理により形成された膜２２０と共にその膜２２０が形成されている側の面の半導体ウエハ２００の表面をプラズマによりドライエッチングすることによりウエハを再生することを特徴とするウエハ再生方法である。
【００９５】
図１０は本実施の形態３に係るウエハ再生方法の流れを示すフローチャートである。図１１は本実施の形態３に係るウエハ再生方法の流れを示す工程図である。
【００９６】
図１０、図１１に示すように、まず、半導体ウエハ２００の面に形成された回路パターンなどの他物質層２１０および／あるいは少なくとも一部の不具合層を、ウエットエッチングにより除去し（ステップＳ３０１）、次に、他物質層２１０および／あるいは少なくとも一部の不具合層が除去された半導体ウエハ２００の面の少なくとも片側の面に、レジスト塗布などにより被覆処理をして膜２２０を形成し（ステップＳ３０４）、次に、膜形成処理により形成された膜２２０と共にその膜２２０が形成されている側の面の半導体ウエハ２００の表面をプラズマによりドライエッチングする（ステップＳ３０７）。これらのウエットエッチング＋レジスト膜形成＋ドライエッチング処理により、半導体ウエハ２００を初期ウエハのように再生する。
【００９７】
なお、上記処理のウエットエッチングにおいては、ウエットエッチングで剥離する物質層２１０によって、ウエットエッチング洗浄の種類が異なる。
・Ｐｏｌｙ−Ｓｉ付ウエハの場合は、フッ硝酸（ＨＦ、ＨＮＯ３、Ｈ２Ｏ）洗浄。
・Ｏｘ付ウエハ（酸化膜付ウエハ、具体的にはＳｉＯ２付ウエハ）の場合は、ＤＨＦ（Ｄｉｌｕｔｅ  Ｈｙｄｒｏ  Ｆｌｕｏｒｉｃａｃｉｄ）洗浄。
【００９８】
なお、パターン層付ウエハの場合は、ウエハ表面層除去工程において、研削による除去後にウエットエッチング処理を行うことが望ましい。このことにより、少なくとも一部の不具合層（半導体ウエハのパターン層の研削処理時の研削痕等）がウエットエッチングにより除去される。この除去された半導体ウエハ２００の面の少なくとも片側の面に膜２２０を形成処理し、膜形成処理により形成された膜２２０と共にその膜２２０が形成されている側の面の半導体ウエハ２００の表面をプラズマによりドライエッチングすることにより高品質にウエハを再生することが可能である。
【００９９】
本実施の形態の場合、ウエハ表面層除去工程において、半導体ウエハ２００の面に形成された他物質層２１０および／あるいは少なくとも一部の不具合層を除去する研削処理をウエハ粗さ仕上げ工程のレジスト膜形成＋ドライエッチング処理の直前に行わないため、研削スジがないので鏡面が得られ易い。ここで、トータルのウエハ削り代４０μｍとした場合に、研削時は１回のウエハの削り量が１０μｍ程度と多く、再生回数が４回程度可能だが、ウエットエッチングではエッチング量が４μｍ（４０００ｎｍ）程度と少なく、ウエハ表面層除去工程において、ウエットエッチング処理を主に用いた場合は、再生回数が１０回程度可能となる（ドライエッチングでは、エッチング量が１μｍ程度）。
【０１００】
以上のように、実施の形態３では、ウエハ表面層除去工程にて、半導体ウエハ２００の面に形成された他物質層２１０および／あるいは少なくとも一部の不具合層に対してウエットエッチングによる化学的除去あるいは研削等による物理的除去後にウエットエッチングによる化学的除去を行い、他物質層２１０および／あるいは少なくとも一部の不具合層が除去された半導体ウエハ２００の面の少なくとも片側の面に膜２２０を形成処理し、膜形成処理により形成された膜２２０と共にその膜２２０が形成されている側の面の半導体ウエハ２００の表面をプラズマによりドライエッチングすることで、ウエハ表面粗さ仕上げ工程時に砥粒の入った薬液を使う物理化学的な除去による研磨処理を行う高精度のウエハ粗さ仕上げ方法であるＣＭＰ（ケミカルメカニカルポリシング）処理等を行わなくても、高精度のウエハ再生を行うことが出来る。
【０１０１】
これにより、ウエハ表面粗さ仕上げ工程時に砥粒の入った薬液を使う研磨処理に対応して、半導体ウエハを砥粒除去洗浄する工程を廃することができ、その洗浄液やその廃棄を不要として、ひいてはコストを削減し、さらに平坦かつ清浄な表面を有する半導体ウエハに再生することが可能となる。また、ドライエッチグプロセスにすることで、汚染レス・パーティクルレスにすることが可能である。
【０１０２】
したがって、実施の形態１および実施の形態２におけるウエハ表面層除去工程における研削処理を、ウエットエッチングによる化学的除去あるいは研削等による物理的除去後にウエットエッチングによる化学的除去を行う等の処理に変更することで、以下のような効果が得られる。
【０１０３】
すなわち、ウエハ表面粗さ仕上げ工程時のレジスト膜形成＋ドライエッチング処理前に、半導体ウエハ２００の表面に対する切り溝のような局所的な荒れを抑制でき、ウエハ表面粗さ仕上げ工程前におけるウエハ表面の表面粗度Ｒａを研削と比較して改善することができるので、ウエハ表面粗さ仕上げ工程時のレジスト膜形成＋ドライエッチングの処理回数を減らすことができる。
【０１０４】
また、レジスト膜形成＋ドライエッチングを行っても消すことのできなかった僅かな研削痕を、確実になくすことが可能で、かつ鏡面にすることができる。この場合、ウエハ表面層除去工程時のウエットエッチング後のウエハ表面の表面粗度ＲａはＲａ＝２０〜４０Å（２〜４ｎｍ）程度であり、ウエットエッチング後の半導体ウエハ２００の面の少なくとも片側の面に膜２２０を形成処理し、膜形成処理により形成された膜２２０と共にその膜２２０が形成されている側の面の半導体ウエハ２００の表面をプラズマによりドライエッチングすることで、半導体ウエハ２００の表面の表面粗度をＲａ＜１０Å（１ｎｍ）にすることができる。
【０１０５】
さらに、ウエハ表面層除去工程では、ウエットエッチングすることで、Ｓｉ表面に付着する異物を除去することもできる。
【０１０６】
また、研削と異なり、全体にわたってうねりは有るが局所的な溝ができないので、局所的な溝に後から異物が付着したり、異物が除去できなかったりすることがなくなる。
【０１０７】
そのため、ウエハ表面の局所的な荒れ・パーティクルを低減することができ、より高品質な再生ウエハを得ることができる。
【０１０８】
なお、上記の実施の形態１、２において、ウエハ表面の他物質層２１０の除去の為の研削後のＳｉウエハ平滑化におけるレジスト膜形成＋ドライエッチングの処理結果を、図１２に示す。図１２（ａ）にレジスト膜形成＋ドライエッチングを２回処理することでウエハ表面の表面粗度Ｒａが１回処理に比較し改善されることを示す。この時のレジスト膜形成＋ドライエッチング処理のエッチング条件を、図１２（ｂ）に示す。
【０１０９】
また、研削後のＳｉウエハ平滑化におけるＳＦ６／ＣＦ４ガス流量比の依存性の度合いを、図１３に示す。図１３（ａ）および図１３（ｂ）に、ＳＦ６／ＣＦ４のガス流量比として、１００／０が好条件であることを示し、図１３（ａ）および図１３（ｂ）に示すＳＦ６／ＣＦ４の各ガス流量比でエッチング処理を実施する場合のその他のドライエッチング条件を、図１３（ｃ）に示す。
【０１１０】
また、研削後のウエハ粗さ仕上工程時のＳｉウエハ平滑化におけるドライエッチング単独処理時の各条件とウエハ表面の表面粗度Ｒａとの関係、及び研削後のウエハ粗さ仕上工程時のＳｉウエハ平滑化においてレジスト膜形成＋ドライエッチングを行った場合の条件とウエハ表面の表面粗度Ｒａとの関係を図１４に示す。図１４（ａ）にドライエッチング処理における各種条件を示し、図１４（ａ）に示す各条件に対応するウエハ表面のそれぞれの処理結果を、図１４（ｂ）に示す。ここで、図１４（ａ）のドライエッチ単独処理に示すようにドライエッチング条件を様々に変更したが、ドライエッチング処理のみでは半導体ウエハ２００の表面の表面粗度Ｒａを実施の形態１、２の目標の表面粗度Ｒａ（Ｒａ＜３０Å）に改善することができず、図１４（ａ）のＮｏ．１０に示すように、レジスト膜形成＋ドライエッチング処理を実施することにより、ウエハの表面状態は図１４（ｂ）のＮｏ．０１に示す状態から、図１４（ｂ）のＮｏ．１０に示す状態のようになり、ウエハ表面の表面粗度Ｒａを１１１Åから３１．５Åに大幅に改善できることがわかる。
【０１１１】
また、研削後のウエハ粗さ仕上工程時のＳｉウエハ平滑化におけるレジスト膜形成＋ドライエッチング処理の回数と半導体ウエハ２００のウエハ表面の表面粗度Ｒａとの関係を図１５に示す。図１５（ａ）にレジスト膜形成＋ドライエッチング処理の処理回数と表面粗度Ｒａの関係を示し、図１５（ａ）に示す各関係をグラフ化した図を図１５（ｂ）に示す。
【０１１２】
レジスト膜形成＋ドライエッチング処理の回数を増やすと、ウエハ表面の表面粗度Ｒａは１２Å程度まで改善されるが、目視ではウエハ表面に研削スジが見える。また、段差計（Ｔｅｎｃｏｒ社製）による測定では、再生されたウエハ表面における研削スジ部分の表面粗度Ｒａは他の部分とほとんど差はない。
【０１１３】
次に、本発明の実施の形態のウエハ粗さ仕上げ工程（レジスト膜形成＋ドライエッチ）のウエハ再生装置４００について、図面を参照し説明する。
【０１１４】
図１６は本実施の形態のウエハ再生装置の構成を示す概略図である。図１６において、Ｗ（Ｗ１、Ｗ２）はウエハ（半導体ウエハ２００）、Ｋ１、Ｋ２はウエハＷ１，Ｗ２をそれぞれ収納するカセット、ＴＣ１は大気圧搬送部兼ウエハの位置決めの為のセンタリング部、Ａ１、Ａ２はカセットＫ１，Ｋ２に対してそれぞれウエハＷ１，Ｗ２を受渡しする大気圧搬送部ＴＣ１のアーム、Ｓ１はウエハＷのウエハ表面の表面粗度Ｒａを測定する光学式表面粗さ測定器、ＳＣ１はウエハＷの板面に鉛直な方向の軸を回転軸としてウエハＷを回転させながらレジストを大気中にてウエハＷの表面に塗布して（図示せず）ウエハＷ表面にレジスト膜を被覆処理するスピンコータ室、Ｂ１はウエハＷ１の表面に塗布されたレジスト膜を大気中にて乾燥させるベーク室、ＬＯ１は大気圧と真空圧の切換えを行うロード／ロック（Ｌ／Ｌ）室、Ｅ１は真空圧中で反応ガスによるプラズマエッチング処理を行うドライエッチング室、Ｈ１は大気圧中で大気圧搬送部兼センタリング部ＴＣ１とスピンコータ室ＳＣ１とベーク室Ｂ１と大気圧に切換えられたロード／ロック（Ｌ／Ｌ）室との間でウエハＷ１の受渡し可能なダブルアームＷＡ１を備える搬送部（大気圧用）、Ｈ２は真空圧中でエッチング室Ｅ１と真空圧に切換えられたロード／ロック（Ｌ／Ｌ）室との間でウエハＷ１の受渡し可能なダブルアームＷＡ２を備える搬送部（真空圧用）、ＷＳは半導体ウエハ２００のウエハ供給部、Ｃ１はこれら装置を総合的に制御し、他物質層および／あるいは少なくとも一部の不具合層が除去された半導体ウエハの面の少なくとも片側の面に膜を形成する膜形成ステップと、前記膜形成ステップにより形成された前記膜と共にその膜が形成されている側の面の半導体ウエハの表面をプラズマによりエッチングするドライエッチングステップのウエハ再生動作の制御を行う制御部である。ここで、それぞれの処理室は個別に処理動作制御部を備えてもよく、上記制御部Ｃ１は各処理室に備えた制御部を総括的に制御しても良い。
【０１１５】
なお、大気圧搬送部兼センタリング部ＴＣ１によるウエハＷの位置決めは、図１７（ａ）および図１７（ｂ）に示すように、ウエハのオリフラＯＲ１あるいはノッチＮ１を検出することにより、ウエハＷの位置決めを行う。
【０１１６】
以上のウエハ再生装置４００において、図１８のウエハ再生装置４００における動作のフローチャートに示すように、まず、カセットＫ１あるいはＫ２から大気圧搬送部ＴＣ１のアームＡ１、Ａ２によりそれぞれウエハＷ（Ｗ１、Ｗ２）を取り出すが、ここでは、説明を簡略化するためカセットＫ１から大気圧搬送部ＴＣ１のアームＡ１によりウエハＷ１を取り出すものとして説明する。
【０１１７】
カセットＫ１から取出されたウエハＷ１は大気圧搬送部兼センタリング部ＴＣ１へ移動し（経路（１））、ウエハＷ１の位置決めの為のセンタリングを行い、ウエハＷ１の表面層のレジスト膜形成前の事前のドライエッチングが必要でない場合には、次に、搬送部（大気圧用）Ｈ１のダブルアームＷＡ１によりウエハＷ１をスピンコータ室ＳＣ１へ移動して、ウエハＷ１の表面にレジスト膜形成のためにレジスト塗布を処理し（経路（２）⇒（３））、次に、ウエハＷ１を搬送部（大気圧用）Ｈ１のダブルアームＷＡ１によりベーク室Ｂ１へ移動して、ウエハＷ１をベーク処理し（経路（４）⇒（５））、次に、搬送部（大気圧用）Ｈ１のダブルアームＷＡ１によりウエハＷ１を大気圧に切換えられているロード／ロック（Ｌ／Ｌ）室ＬＯ１へ移動し（経路（６）⇒（７））、ロード／ロック（Ｌ／Ｌ）室ＬＯ１にて大気圧から真空圧へ切換えが行われ、次に、搬送部（真空圧用）Ｈ２のダブルアームＷＡ２によりウエハＷ１を搬送部（真空圧用）Ｈ２を経由してエッチング室Ｅ１へ移動して（経路（８）⇒（９））、ウエハＷ１をエッチング処理し、次に、搬送部（真空圧用）Ｈ２のダブルアームＷＡ２によりウエハＷ１を搬送部（真空圧用）Ｈ２を経由して真空圧に切換えられているロード／ロック（Ｌ／Ｌ）室ＬＯ１へ移動し（経路（１０）⇒（１１））、ロード／ロック（Ｌ／Ｌ）室ＬＯ１にて真空圧から大気圧へ切換えが行われ、次に、搬送部（大気圧用）Ｈ１のダブルアームＷＡ１によりウエハＷを大気圧搬送部ＴＣ１へ移動することにより、ウエハＷ１を搬出し（経路（１２）⇒（１３））、次に、大気圧搬送部ＴＣ１に備えられた光学式表面粗さ測定器Ｓ１による検査によりウエハＷ１の表面の表面粗度Ｒａが規定値ならば、アームＡ１によりカセットＫ１にウエハＷ１を収納する（経路（１４））。
【０１１８】
一方、大気圧搬送部ＴＣ１のアームＡ１によりカセットＫ１からウエハＷ１を取り出して、大気圧搬送部兼センタリング部ＴＣ１へ移動し（経路（１））、表面層の事前のエッチングが必要と判断された場合には、搬送部（大気圧用）Ｈ１のダブルアームＷＡ１によりウエハＷ１を大気圧に切換えられているロード／ロック室ＬＯ１へ直接移動（経路（２）⇒（７））させる。ここでウエハＷのロード／ロック室ＬＯ１の以降の移動動作フローは表面層の事前のエッチングが不要と判断された場合の動作フローと同様のため説明を省略する。
【０１１９】
また、大気圧搬送部ＴＣ１において、光学式表面粗さ測定器Ｓ１による検査でウエハＷ１の表面の表面粗度Ｒａが規定値でないならば、搬送部（大気圧用）Ｈ１のダブルアームＷＡ１によりウエハＷ１を、センタリング部ＴＣ１からスピンコータ室ＳＣ１へ移動して（経路（２）⇒（３））、再度、ウエハＷ１の表面にレジスト膜形成の為にレジスト塗布処理し、以降、経路（４）⇒（１３）までの処理を行う。ウエハＷ１の表面の表面粗度Ｒａが規定値になるまでレジスト膜形成＋ドライエッチング処理を繰り返す。
【０１２０】
以上の動作手順を経て、ウエハＷを初期ウエハのように再生する。
【０１２１】
なお、光学式表面粗さ測定器Ｓ１は大気圧搬送部ＴＣ１に備えられたとしているが、搬送部（大気圧用）Ｈ１に設けても良い。これにより、大気圧搬送部ＴＣ１にウエハＷを搬出しなくともウエハＷの表面の表面粗度Ｒａを測定できる為、規定値でないならばウエハＷを再度スピンコータ室ＳＣ１へ移動出来る。
【０１２２】
ここで、ウエハ再生装置４００内の各工程等へのウエハＷ１の受渡し動作は、例えば、搬送部Ｈ１（大気圧用）のダブルアームＷＡ１はベーク室Ｂ１からロード／ロック（Ｌ／Ｌ）室ＬＯ１へのウエハＷの受渡し（経路（５）⇒（７））と、ロード／ロック（Ｌ／Ｌ）室ＬＯ１から大気圧搬送部兼センタリング部ＴＣ１へのウエハＷの受渡し（経路（１２）⇒（１３））とを同時に行う。
【０１２３】
次に大気圧搬送部兼センタリング部ＴＣ１からのスピンコータ室ＳＣ１へのウエハＷの受渡し（経路（２）⇒（３））とスピンコータ室ＳＣ１からベーク室Ｂ１へのウエハＷの受渡し（経路（４）⇒（５））とを同時に行うことが可能であり、このことによりウエハの各処理室あるいは各工程への搬送時間が短縮される。ウエハ搬送アームの数を増やせばより多くのウエハの受渡しを同時に行うことができる。
【０１２４】
また、次工程のウエハ処理時間待ちが発生する場合は、ウエハ待機位置を設けても良い。また、大気圧用と真空圧用にそれぞれ専用にて別体に構成された搬送部（Ｈ１，Ｈ２）と、大気圧と真空圧との切換えを行うロード／ロック（Ｌ／Ｌ）室ＬＯ１とを別空間にて構成することにより、大気圧領域から真空圧領域へのウエハＷ１の受渡しは、搬送部（大気圧用）Ｈ１と搬送部（真空圧用）Ｈ２の別体で構成されたそれぞれ専用の搬送装置により行われる為、ウエハＷ１の表面にウエハＷ１を回転させレジストを塗布するスピンコータ室ＳＣ１でのレジストの飛散等により、大気圧用の搬送部Ｈ１のダブルアームＷＡ１に汚れが生じても真空圧中で反応ガスによるドライエッチング処理を行うエッチング室Ｅ１に、大気圧専用の搬送アームＷＡ１が直接入らない為、エッチング室Ｅ１へのダスト汚染を抑制出来る。
【０１２５】
また、大気圧用と真空圧用に搬送部（Ｈ１、Ｈ２）がそれぞれ専用で構成されている為、ロード／ロック（Ｌ／Ｌ）室ＬＯ１と搬送部（Ｈ１、Ｈ２）は別空間にて構成され、ダブルアームの機構等のための大きな空間を必要とする搬送部の空間に対して直接、大気圧と真空圧雰囲気の切換え動作を行わない為、ロード／ロック（Ｌ／Ｌ）室ＬＯ１１をよりコンパクトに構成出来、ロード／ロック（Ｌ／Ｌ）室ＬＯ１１の大気圧と真空圧の切換えの為の処理時間が短縮できる。
【０１２６】
また、真空圧雰囲気中であるエッチング室Ｅ１へのウエハの受渡し動作と、大気圧雰囲気中でレジストをウエハＷ１の表面に塗布するスピンコータ室ＳＣ１とウエハＷ１の表面に塗布されたレジスト膜を乾燥させるベーク室Ｂ１と大気圧搬送部兼センタリング部ＴＣ１へのウエハＷ１の受渡し動作を並列処理可能に行うため、真空圧と大気圧の切換えが生じても生産性を向上できる。
【０１２７】
このようなウエハ粗さ仕上げ工程（レジスト膜形成＋ドライエッチ）を実施するウエハ再生装置４００の構成にて、スピンコータ室ＳＣ１によるレジスト塗布とベークチャンバーＢ１によるポストベーク処理とドライエッチングチャンバーＥ１によるドライエッチング処理をインライン化してできる。
【０１２８】
また、ベークチャンバーＢ１は、ホットプレートなどによる熱的なベークの場合と光（ＵＶ）などによるベーク処理の場合も可能である。
【０１２９】
また、光ベーク処理の場合は、例えば搬送部Ｈ１などの搬送経路の上面にＵＶランプを取り付けて、搬送中に光ベークすることも可能である。
【０１３０】
また、ウエハＷの表面の表面粗度Ｒａの測定のための光学式の表面粗さ測定器Ｓ１は、光学顕微鏡などを用いても良い。
【０１３１】
次に、ここで対比のためにウエハ粗さ仕上工程のレジスト形成工程とエッチング処理工程を別装置で構成し、それぞれバッチ処理した場合の他のウエハ再生装置について説明する。
【０１３２】
図１９は、ウエハ再生装置の構成および処理工程を示すフロー図である。図１９に示すように、まずレジスト形成処理工程であるところのスピンコータにより半導体ウエハ２００の板面に鉛直な方向の軸を回転軸として半導体ウエハ２００を回転させながら半導体ウエハ２００の面に形成する膜２２０の一例であるレジストを半導体ウエハ２００の表面に塗布して（図示せず）、レジスト被覆処理し（ステップＳ２２１）、ホットプレートにより半導体ウエハ２００の表面に被覆された膜２２０（レジスト）をレジストベーク処理し（ステップＳ２２２）、その後、別体の装置であるドライエッチング処理工程のドライエッチャーにより膜２２０と共にその膜２２０が形成されている側の面の半導体ウエハ２００の表面をドライエッチング処理する（ステップＳ２２３）。次に、表面検査処理工程を実施する表面検査装置により半導体ウエハ２００の表面の表面粗度ＲａやＴＴＶなどの表面検査を実施し（ステップＳ２２４）、この検査の結果、半導体ウエハ２００の表面の表面粗度ＲａがＯＫの時（ステップＳ２２５にてＹｅｓ）はウエハ再生処理を終了し、ウエハ表面の表面粗度ＲａがＮＧの時（ステップＳ２２５にてＮｏ）はスピンコータによるレジスト被覆処理から以下の処理を繰り返し、結果的に半導体ウエハ２００表面の表面粗度ＲａがＯＫとなった時（ステップＳ２２５にてＹｅｓ）にウエハ再生処理を終了する。
【０１３３】
このウエハ再生装置では、レジスト形成処理工程としてレジスト被覆処理とレジストベーク処理の装置がそれぞれ別装置として必要であり、また更にドライエッチング処理工程としてドライエッチング処理の装置が必要であり、各処理工程の各処理ごとに個別にバッチ処理するための別々の装置が必要（レジスト被覆処理とベーク処理は同一の場合もある）である。そのため、半導体ウエハ２００が一旦処理装置の外部に搬出されるために、半導体ウエハ２００の表面に異物が付着し易く、この付着した異物（パーティクル）によるドライエッチング異常（局所的なエッチング速い箇所の存在や、残渣の発生、エッチング形状異常など）や、また更に、経時変化や大気圧雰囲気によるレジスト膜質の変化がレジスト対シリコン選択比を変化させることで、半導体ウエハ２００表面の仕上がりの表面粗度Ｒａが悪化するという問題などが発生する可能性がある。
【０１３４】
なお、上記の各実施の形態のドライエッチング処理においては、以下のような方法を実施することができる。
【０１３５】
半導体ウエハ２００の表面の被覆膜と半導体ウエハ２００（Ｓｉ）のドライエッチングにおける選択比について、被覆膜がドライエッチングされて半導体ウエハ２００（Ｓｉ）基材自体の少なくとも一部の表面が露出した時点で、異なるドライエッチング条件に変更するように、実施しても良い。
【０１３６】
なお、上記の各実施の形態において使用するレジストとしては、例えば、東京応化製の「ＯＦＰＲ５０００ＬＢ」等があるが、ドライエッチング時のＳｉとの選択比が１に近づくものであれば、このレジスト以外を使用してもよく、特にこれに限定するものではない。
【０１３７】
半導体ウエハ２００の表面に形成する膜２２０は、具体的には、形成する有機膜の材料として、フォトレジスト、スクリーン印刷レジスト、エッチングレジスト、めっきレジスト、ソルダーレジスト等のレジスト用材料、ポリイミド、アクリル樹脂（ＰＭＭＡ）などを例示できる。あるいは各種熱硬化性樹脂や光硬化性樹脂を用いることもできる。
【０１３８】
また、無機膜の材料でもよい。有機系の材料に無機系の材料がフィラーなどとして含有するものでも構わない。特に無機系の材料をフィラーとして添加した有機系の材料の場合、半導体ウエハ２００の材質との選択比をフィラーの量で調節することができるため好ましい。
【０１３９】
また、半導体ウエハ２００の表面に膜２２０を形成する方法は、特に限定されるものではない。具体的には、スピンコート法、ミスト法、インクジェット法、スリットコート法などが例示できる。また、ＣＶＤ（Ｃｈｅｍｉｃａｌ  Ｖａｐｏｒ  Ｄｅｐｏｓｉｔｉｏｎ）やＰＶＤ（Ｐｈｙｓｉｃａｌ  Ｖａｐｏｒ  Ｄｅｐｏｓｉｔｉｏｎ）により必要な膜２２０を形成しても構わない。
【０１４０】
また、被覆膜は、複数層による積層構造とするように、実施することができる。
【０１４１】
また、ウエハ表面に対する被覆の方法は、例えば、プラズマ処理により重合膜を形成するように、実施することができる。または、裏面に柔軟な膜のあるテープ類を貼付けるように、実施しても良い。
【０１４２】
また、被覆の方法は、ウエハの被覆表面の平坦性を向上するために、被覆膜を重ね塗りするように、実施することができる。
【０１４３】
また、ウエハ（Ｓｉ）表面の変質層２０５をエッチング除去した後に、ウエハ表面を被覆しドライエッチング処理するように、実施することができる。
【産業上の利用可能性】
【０１４４】
本発明は、半導体デバイスの製造分野において利用することが考えられる。
【符号の説明】
【０１４５】
１００      ドライエッチング装置
１０５      制御部
１１０      真空圧チャンバ
１２０      真空圧排気系
１３０      ガス供給系
１４０、１４５      電源
１４６      直流電源
１５０      電極
１５５      下部電極
１６０      温度制御手段
２００      半導体ウエハ
２０５      変質層
２１０      他物質層
２２０      膜
３００、３０１      砥石
４００      ウエハ再生装置
Ｗ、Ｗ１、Ｗ２      ウエハ
Ｋ１、Ｋ２      カセット
ＴＣ１      大気圧搬送部兼センタリング部
Ａ１、Ａ２      アーム
Ｓ１      光学式表面粗さ測定器
ＳＣ１      スピンコータ室
Ｂ１      ベーク室
ＬＯ１      ロード／ロック（Ｌ／Ｌ）室
Ｅ１      ドライエッチング室
Ｈ１      搬送部（大気圧用）
ＷＡ１、ＷＡ２      ダブルアーム
Ｈ２      搬送部（真空圧用）
ＷＳ      ウエハ供給部
Ｃ１      制御部
ＯＲ１      オリフラ
Ｎ１      ノッチ
【手続補正２】
【補正対象書類名】特許請求の範囲
【補正対象項目名】全文
【補正方法】変更
【補正の内容】
【特許請求の範囲】
【請求項１】
半導体ウエハの表面に形成された他物質層および／あるいは少なくとも一部の不具合層を除去し、前記半導体ウエハを再生するウエハ再生方法であって、
前記他物質層および／あるいは少なくとも一部の不具合層を前記半導体ウエハから物理的に除去する物理的除去ステップと、
前記物理的除去ステップにより他物質層および／あるいは少なくとも一部の不具合層が除去された半導体ウエハの面をプラズマにより直接エッチングする事前ドライエッチングステップと、
前記事前ドライエッチングステップによりエッチングされた半導体ウエハの面に膜を形成する膜形成ステップと、
前記膜形成ステップにより形成された前記膜と共にその膜が形成されている側の面の半導体ウエハの表面をプラズマによりエッチングするドライエッチングステップと
を含むウエハ再生方法。
【請求項２】
半導体ウエハの表面に形成された他物質層および／あるいは少なくとも一部の不具合層を除去し、前記半導体ウエハを再生するウエハ再生方法であって、
前記他物質層および／あるいは少なくとも一部の不具合層を前記半導体ウエハから物理的に除去する物理的除去ステップと、
前記物理的除去ステップにより他物質層および／あるいは少なくとも一部の不具合層が除去された半導体ウエハの面に膜を形成する膜形成ステップと、
前記膜形成ステップにより形成された前記膜と共にその膜が形成されている側の面の半導体ウエハの表面をプラズマによりエッチングするドライエッチングステップと
を含み、前記膜形成ステップと前記ドライエッチングステップとを、半導体ウエハの表面粗度（Ｒａ）が所定の粗さ以下になるまで繰り返すウエハ再生方法。
【請求項３】
半導体ウエハの面に形成された他物質層および／あるいは少なくとも一部の不具合層を除去し、前記半導体ウエハを再生するウエハ再生方法であって、
前記他物質層および／あるいは少なくとも一部の不具合層を前記半導体ウエハからウエットエッチングにより除去する化学的除去ステップと、
前記化学的除去ステップにより他物質層および／あるいは少なくとも一部の不具合層が除去された半導体ウエハの面の少なくとも片側の面に膜を形成する膜形成ステップと、
前記膜形成ステップにより形成された前記膜と共にその膜が形成されている側の面の半導体ウエハの表面をプラズマによりエッチングするドライエッチングステップと
を含み、前記膜形成ステップと前記ドライエッチングステップとを、半導体ウエハの表面粗度（Ｒａ）が所定の粗さ以下になるまで繰り返すウエハ再生方法。
【請求項４】
前記膜形成ステップにおいて、前記膜として、プラズマ処理により重合膜を形成する請求項１から請求項３のいずれか一つに記載のウエハ再生方法。
【請求項５】
プラズマ処理による前記膜の形成には、Ｃ４Ｆ８、ＣＨＦ３、炭化水素（ＣＨ４、Ｃ２Ｈ６など）の単独あるいは少なくともいずれか一つを含む混合ガスを使用する請求項４に記載のウエハ再生方法。
【請求項６】
半導体ウエハの表面に形成された他物質層および／あるいは少なくとも一部の不具合層を除去後に、前記半導体ウエハを再生するウエハ再生装置であって、
大気圧中で前記半導体ウエハの板面に鉛直な方向の軸を回転軸として前記半導体ウエハを回転させながらレジストを前記半導体ウエハの表面に塗布して前記半導体ウエハの表面にレジスト膜を被覆処理するスピンコータ室と、
大気圧中で前記半導体ウエハの表面に塗布された前記レジスト膜を乾燥させるベーク室と、
大気圧と真空圧の切替えを行うロード／ロック室と、
真空圧中で反応ガスによるプラズマエッチング処理を行うドライエッチング室と、
大気圧中で前記スピンコータ室と前記ベーク室と大気圧に切替えられた前記ロード／ロック室との間で前記半導体ウエハの受渡しが可能な複数のアームを備える大気圧用搬送部と、
真空圧中で前記ドライエッチング室と真空圧に切替えられた前記ロード／ロック室との間で前記半導体ウエハの受渡しが可能な複数のアームを備える真空圧用搬送部と、
他物質層および／あるいは少なくとも一部の不具合層が除去された半導体ウエハの面の少なくとも片側の面に膜を形成する膜形成ステップと、前記膜形成ステップにより形成された前記膜と共にその膜が形成されている側の面の半導体ウエハの表面をプラズマによりエッチングするドライエッチングステップのウエハ再生動作の制御を行う制御部とを備え、
前記大気圧用搬送部は大気圧用として前記真空圧用搬送部は真空圧用としてそれぞれ専用にて別体に構成され、かつ前記ロード／ロック室は前記大気圧用搬送部および前記真空圧用搬送部と別空間にて構成されている
ウエハ再生装置。
【手続補正３】
【補正対象書類名】図面
【補正対象項目名】全図
【補正方法】変更
【補正の内容】
【図１】
2009031270.tif 000024
【図２】
2009031270.tif 000025
【図３】
2009031270.tif 000026
【図４】
2009031270.tif 000027
【図５】
2009031270.tif 000028
【図６】
2009031270.tif 000029
【図７】
2009031270.tif 000030
【図８】
2009031270.tif 000031
【図１０】
2009031270.tif 000032
【図１１】
2009031270.tif 000033
【図１２】
2009031270.tif 000034
【図１３】
2009031270.tif 000035
【図１５】
2009031270.tif 000036
【図１６】
2009031270.tif 000037
【図１７】
2009031270.tif 000038
【図１８】
2009031270.tif 000039
【図１９】
2009031270.tif 000040
【図２０】
2009031270.tif 000041
【図２１】
2009031270.tif 000042
【図９】
2009031270.tif 000043
【図１４】
2009031270.tif 000044
【国際調査報告】
2009031270.tif 000045
2009031270.tif 000046
2009031270.tif 000047
2009031270.tif 000048